(57)【要約】【課題】視野角の広い表示装置を提供する。広色域での表示が可能な表示装置を提供する。【解決手段】第１の発光素子、第２の発光素子、及び第３の発光素子を有する表示装置である。各発光素子は、一対の電極と、発光層と、を有する。一対の電極の一方は反射電極を有し、他方は半透過・半反射電極を有する。各発光素子が有する発光層は、それぞれ異なる層である。第１の発光素子の発光スペクトルの第１のピーク波長は、４００ｎｍ以上４８０ｎｍ以下である。第２の発光素子の発光スペクトルの第２のピーク波長は、５８０ｎｍ以上７００ｎｍ以下である。第３の発光素子の発光スペクトルの第３のピーク波長は、第１のピーク波長と第２のピーク波長の間の波長である。一対の電極間の距離は、第１の発光素子が最も長く、第２の発光素子が次に長い。【選択図】図１
2018142535.tif 000002
【特許請求の範囲】
【請求項１】
第１の発光素子、第２の発光素子、及び第３の発光素子を有し、
前記第１の発光素子、前記第２の発光素子、及び前記第３の発光素子は、それぞれ、一対の電極と、前記一対の電極間の発光層と、を有し、
前記一対の電極の一方は、反射電極を有し、
前記一対の電極の他方は、半透過・半反射電極を有し、
前記第１の発光素子、前記第２の発光素子、及び前記第３の発光素子が有する前記発光層は、それぞれ異なる層であり、
前記第１の発光素子の発光スペクトルの第１のピーク波長は、４００ｎｍ以上４８０ｎｍ以下であり、
前記第２の発光素子の発光スペクトルの第２のピーク波長は、５８０ｎｍ以上７００ｎｍ以下であり、
前記第３の発光素子の発光スペクトルの第３のピーク波長は、前記第１のピーク波長と前記第２のピーク波長の間の波長であり、
前記第１の発光素子が有する前記一対の電極間の距離は、前記第２の発光素子が有する前記一対の電極間の距離よりも長く、
前記第２の発光素子が有する前記一対の電極間の距離は、前記第３の発光素子が有する前記一対の電極間の距離よりも長い、表示装置。
【請求項２】
請求項１において、
前記第１の発光素子が有する前記一対の電極間の距離と、前記第２の発光素子が有する前記一対の電極間の距離との差は、４０ｎｍ以上９０ｎｍ以下である、表示装置。
【請求項３】
請求項１または２において、
前記第１の発光素子、前記第２の発光素子、及び前記第３の発光素子は、それぞれ、前記一対の電極間に、正孔輸送層を有し、
前記第１の発光素子が有する前記正孔輸送層は、前記第２の発光素子が有する前記正孔輸送層よりも厚く、
前記第１の発光素子が有する前記正孔輸送層は、前記第３の発光素子が有する前記正孔輸送層よりも厚い、表示装置。
【請求項４】
請求項１または２において、
前記第１の発光素子、前記第２の発光素子、及び前記第３の発光素子は、それぞれ、前記反射電極と前記発光層との間に、透明電極を有し、
前記第１の発光素子が有する前記透明電極は、前記第２の発光素子が有する前記透明電極よりも厚く、
前記第１の発光素子が有する前記透明電極は、前記第３の発光素子が有する前記透明電極よりも厚い、表示装置。
【請求項５】
請求項４において、
前記第１の発光素子、前記第２の発光素子、及び前記第３の発光素子は、それぞれ、前記透明電極と前記発光層との間に、正孔注入層及び正孔輸送層を有し、
前記第１の発光素子、前記第２の発光素子、及び前記第３の発光素子が有する前記正孔注入層は、共通の層であり、
前記第１の発光素子、前記第２の発光素子、及び前記第３の発光素子が有する前記正孔輸送層は、共通の層である、表示装置。
【請求項６】
請求項１乃至５のいずれか一において、
前記第１の発光素子、前記第２の発光素子、及び前記第３の発光素子は、それぞれ、前記一対の電極間に、電子輸送層を有し、
前記第１の発光素子、前記第２の発光素子、及び前記第３の発光素子が有する前記電子輸送層は、共通の層である、表示装置。
【請求項７】
請求項１乃至６のいずれか一において、
ＣＩＥ１９７６色度座標において、前記第２の発光素子の発光の、正面方向の色度と正面から６０°傾いた方向の色度との色度差Δｕ’ｖ’は、０．０５以下である、表示装置。
【請求項８】
請求項１乃至７のいずれか一において、
前記第１の発光素子、前記第２の発光素子、及び前記第３の発光素子を用いて白色の表示を行うとき、ＣＩＥ１９７６色度座標における、正面方向の色度と正面から６０°傾いた方向の色度との色度差Δｕ’ｖ’は、０．０５以下である、表示装置。
【請求項９】
請求項１乃至８のいずれか一において、
正面輝度に対して正面から３０°傾いた方向の相対輝度を第１の相対輝度とし、正面輝度に対して正面から６０°傾いた方向の相対輝度を第２の相対輝度とした際に、
前記第２の発光素子における前記第１の相対輝度は、前記第１の発光素子における前記第１の相対輝度よりも高く、
前記第２の発光素子における前記第２の相対輝度は、前記第１の発光素子における前記第２の相対輝度よりも高い、表示装置。
【請求項１０】
請求項１乃至９のいずれか一において、
前記第１の発光素子、前記第２の発光素子、及び前記第３の発光素子が有する前記発光層は、互いに分離している、表示装置。
【請求項１１】
請求項１乃至１０のいずれか一に記載の表示装置と、
回路基板と、を有する表示モジュール。
【請求項１２】
請求項１１に記載の表示モジュールと、
アンテナ、バッテリ、筐体、カメラ、スピーカ、マイク、または操作ボタンの少なくともいずれか一と、を有する、電子機器。
【発明の詳細な説明】
【技術分野】
【０００１】
本発明の一態様は、表示装置、表示モジュール、及び電子機器に関する。
【０００２】
なお、本発明の一態様は、上記の技術分野に限定されない。本発明の一態様の技術分野としては、半導体装置、表示装置、発光装置、電子機器、照明装置、入出力装置（例えば、タッチパネルなど）、それらの駆動方法、またはそれらの製造方法を一例として挙げることができる。
【背景技術】
【０００３】
近年、表示装置は様々な用途への応用が期待されている。例えば、大型の表示装置の用途としては、家庭用のテレビジョン装置（テレビまたはテレビジョン受信機ともいう）、デジタルサイネージ（Ｄｉｇｉｔａｌ  Ｓｉｇｎａｇｅ：電子看板）、ＰＩＤ（Ｐｕｂｌｉｃ  Ｉｎｆｏｒｍａｔｉｏｎ  Ｄｉｓｐｌａｙ）等が挙げられる。表示装置の表示領域が広いほど、一度に提供できる情報量を増やすことができる。また、表示領域が広いほど、人の目につきやすく、例えば、広告の宣伝効果を高めることが期待される。
【０００４】
表示装置としては、例えば、発光素子を有する発光装置が開発されている。エレクトロルミネッセンス（Ｅｌｅｃｔｒｏｌｕｍｉｎｅｓｃｅｎｃｅ、以下ＥＬと記す）現象を利用した発光素子（ＥＬ素子とも記す）は、薄型軽量化が容易である、入力信号に対し高速に応答可能である、直流低電圧電源を用いて駆動可能である等の特徴を有し、表示装置に応用されている。
【０００５】
また、有機ＥＬ素子は、フレキシブルデバイスへの応用が検討されている。例えば、特許文献１に、有機ＥＬ素子が適用された、可撓性を有する発光装置が開示されている。
【先行技術文献】
【特許文献】
【０００６】
【特許文献１】特開２０１４−１９７５２２号公報
【発明の概要】
【発明が解決しようとする課題】
【０００７】
表示装置は、その様々な用途から、正面から観察される場合だけでなく、斜め方向から観察される場合においても、高い視認性が求められる。表示装置を斜め方向から観察する場合の表示は、表示装置を正面方向から観察する場合の表示との差が小さいことが望ましい。
【０００８】
本発明の一態様は、視野角の広い表示装置を提供することを課題の一とする。本発明の一態様は、広色域での表示が可能な表示装置を提供することを課題の一とする。
【０００９】
なお、これらの課題の記載は、他の課題の存在を妨げるものではない。本発明の一態様は、必ずしも、これらの課題の全てを解決する必要はないものとする。明細書、図面、請求項の記載から、これら以外の課題を抽出することが可能である。
【課題を解決するための手段】
【００１０】
本発明の一態様は、第１の発光素子、第２の発光素子、及び第３の発光素子を有する表示装置である。第１の発光素子、第２の発光素子、及び第３の発光素子は、それぞれ、一対の電極と、一対の電極間の発光層と、を有する。一対の電極の一方は、反射電極を有する。一対の電極の他方は、半透過・半反射電極を有する。第１の発光素子、第２の発光素子、及び第３の発光素子が有する発光層は、それぞれ異なる層である。第１の発光素子の発光スペクトルの第１のピーク波長は、４００ｎｍ以上４８０ｎｍ以下である。第２の発光素子の発光スペクトルの第２のピーク波長は、５８０ｎｍ以上７００ｎｍ以下である。第３の発光素子の発光スペクトルの第３のピーク波長は、第１のピーク波長と第２のピーク波長の間の波長である。第１の発光素子は、第２の発光素子よりも厚く、第２の発光素子は、第３の発光素子よりも厚いことが好ましい。または、第１の発光素子が有する一対の電極間の距離は、第２の発光素子が有する一対の電極間の距離よりも長く、第２の発光素子が有する一対の電極間の距離は、第３の発光素子が有する一対の電極間の距離よりも長いことが好ましい。
【００１１】
第１の発光素子の厚さと第２の発光素子の厚さとの差は、４０ｎｍ以上９０ｎｍ以下であることが好ましい。または、第１の発光素子が有する一対の電極間の距離と、第２の発光素子が有する一対の電極間の距離との差は、４０ｎｍ以上９０ｎｍ以下であることが好ましい。
【００１２】
第１の発光素子、第２の発光素子、及び第３の発光素子は、それぞれ、一対の電極間に、正孔輸送層を有することが好ましい。このとき、第１の発光素子が有する正孔輸送層は、第２の発光素子が有する正孔輸送層よりも厚いことが好ましく、第１の発光素子が有する正孔輸送層は、第３の発光素子が有する正孔輸送層よりも厚いことが好ましい。
【００１３】
第１の発光素子、第２の発光素子、及び第３の発光素子は、それぞれ、反射電極と発光層との間に、透明電極を有することが好ましい。第１の発光素子が有する透明電極は、第２の発光素子が有する透明電極よりも厚いことが好ましく、第１の発光素子が有する透明電極は、第３の発光素子が有する透明電極よりも厚いことが好ましい。このとき、第１の発光素子、第２の発光素子、及び第３の発光素子は、それぞれ、透明電極と発光層との間に、正孔注入層及び正孔輸送層を有することが好ましい。そして、第１の発光素子、第２の発光素子、及び第３の発光素子が有する正孔注入層は、共通の層であることが好ましい。同様に、第１の発光素子、第２の発光素子、及び第３の発光素子が有する正孔輸送層は、共通の層であることが好ましい。つまり、正孔注入層及び正孔輸送層は、第１の発光素子、第２の発光素子、及び第３の発光素子で共通して用いられることが好ましい。
【００１４】
第１の発光素子、第２の発光素子、及び第３の発光素子は、それぞれ、一対の電極間に、電子輸送層を有することが好ましい。第１の発光素子、第２の発光素子、及び第３の発光素子が有する電子輸送層は、共通の層であることが好ましい。つまり、電子輸送層は、第１の発光素子、第２の発光素子、及び第３の発光素子で共通して用いられることが好ましい。
【００１５】
ＣＩＥ１９７６色度座標（ｕ’ｖ’色度座標）において、第２の発光素子の発光の、正面方向の色度と正面から６０°傾いた方向の色度との色度差Δｕ’ｖ’は、０．０５以下であることが好ましい。同様に、ＣＩＥ１９７６色度座標において、第１の発光素子または第３の発光素子の発光の、正面方向の色度と正面から６０°傾いた方向の色度との色度差Δｕ’ｖ’は、０．０５以下であることが好ましい。また、傾きは６０°に限られず、例えば、３０°、４０°、５０°、７０°、または８０°においても、同様のことがいえると好ましい。
【００１６】
第１の発光素子、第２の発光素子、及び第３の発光素子を用いて白色の表示を行うとき、ＣＩＥ１９７６色度座標における、正面方向の色度と正面から６０°傾いた方向の色度との色度差Δｕ’ｖ’は、０．０５以下であることが好ましい。また、傾きは６０°に限られず、例えば、３０°、４０°、５０°、７０°、または８０°においても、同様のことがいえると好ましい。なお、本明細書等において、白色としては、例えば、標準光源Ｄ６５の色度で表示することができ、その時の輝度は、１０ｃｄ／ｍ２以上３００ｃｄ／ｍ２以下が好ましい。
【００１７】
正面輝度に対して正面から３０°傾いた方向の相対輝度を第１の相対輝度とし、正面輝度に対して正面から６０°傾いた方向の相対輝度を第２の相対輝度とした際に、第２の発光素子における第１の相対輝度は、第１の発光素子における第１の相対輝度よりも高いことが好ましく、第２の発光素子における第２の相対輝度は、第１の発光素子における第２の相対輝度よりも高いことが好ましい。
【００１８】
第１の発光素子、第２の発光素子、及び第３の発光素子が有する発光層は、互いに分離していることが好ましい。
【００１９】
本発明の一態様は、上記いずれかの構成の表示装置を有し、フレキシブルプリント回路基板（Ｆｌｅｘｉｂｌｅ  ｐｒｉｎｔｅｄ  ｃｉｒｃｕｉｔ、以下、ＦＰＣと記す）もしくはＴＣＰ（Ｔａｐｅ  Ｃａｒｒｉｅｒ  Ｐａｃｋａｇｅ）等のコネクタが取り付けられた表示モジュール、またはＣＯＧ（Ｃｈｉｐ  Ｏｎ  Ｇｌａｓｓ）方式もしくはＣＯＦ（Ｃｈｉｐ  Ｏｎ  Ｆｉｌｍ）方式等によりＩＣが実装された表示モジュール等の表示モジュールである。
【００２０】
本発明の一態様は、上記の表示モジュールと、アンテナ、バッテリ、筐体、カメラ、スピーカ、マイク、または操作ボタンの少なくともいずれか一と、を有する電子機器である。
【発明の効果】
【００２１】
本発明の一態様により、視野角の広い表示装置を提供できる。本発明の一態様により、広色域での表示が可能な表示装置を提供できる。
【００２２】
なお、これらの効果の記載は、他の効果の存在を妨げるものではない。本発明の一態様は、必ずしも、これらの効果の全てを有する必要はない。明細書、図面、請求項の記載から、これら以外の効果を抽出することが可能である。
【図面の簡単な説明】
【００２３】
【図１】表示装置が有する発光素子の一例を示す図。
【図２】表示装置が有する発光素子の一例を示す図。
【図３】表示装置が有する光学調整層の作製方法の一例を示す図。
【図４】表示装置が有する発光素子の一例を示す図。
【図５】表示装置の色度範囲を説明する色度図。
【図６】表示装置の一例を示す図。
【図７】表示装置の一例を示す図。
【図８】表示装置の一例を示す図。
【図９】電子機器の一例を示す図。
【図１０】電子機器の一例を示す図。
【図１１】実施例１の発光素子及び比較発光素子を説明する図。
【図１２】実施例１の発光素子のＣＩＥ１９３１色度座標を示す図。
【図１３】実施例１の発光素子のＣＩＥ１９７６色度座標を示す図。
【図１４】実施例１の比較発光素子のＣＩＥ１９３１色度座標を示す図。
【図１５】実施例１の比較発光素子のＣＩＥ１９７６色度座標を示す図。
【図１６】実施例１の発光素子の輝度の視野角依存性を説明する図。
【図１７】実施例１の発光素子の色度の視野角依存性を説明する図。
【図１８】実施例１の比較発光素子の輝度の視野角依存性を説明する図。
【図１９】実施例１の比較発光素子の色度の視野角依存性を説明する図。
【図２０】発光素子の電流−電圧特性を示す図。
【図２１】発光素子の信頼性試験の結果を示す図。
【図２２】発光素子の消費電力、色域、及び色ずれの評価結果。
【発明を実施するための形態】
【００２４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００２５】
なお、以下に説明する発明の構成において、同一部分または同様な機能を有する部分には同一の符号を異なる図面間で共通して用い、その繰り返しの説明は省略する。また、同様の機能を指す場合には、ハッチパターンを同じくし、特に符号を付さない場合がある。
【００２６】
また、図面において示す各構成の、位置、大きさ、範囲などは、理解の簡単のため、実際の位置、大きさ、範囲などを表していない場合がある。このため、開示する発明は、必ずしも、図面に開示された位置、大きさ、範囲などに限定されない。
【００２７】
なお、「膜」という言葉と、「層」という言葉とは、場合によっては、または、状況に応じて、互いに入れ替えることが可能である。例えば、「導電層」という用語を、「導電膜」という用語に変更することが可能である。または、例えば、「絶縁膜」という用語を、「絶縁層」という用語に変更することが可能である。
【００２８】
（実施の形態１）
本実施の形態では、本発明の一態様の表示装置について図１〜図８を用いて説明する。
【００２９】
本実施の形態の表示装置は、第１の発光素子、第２の発光素子、及び第３の発光素子を有する。第１の発光素子、第２の発光素子、及び第３の発光素子は、それぞれ、一対の電極と、一対の電極間の発光層と、を有する。
【００３０】
第１の発光素子、第２の発光素子、及び第３の発光素子には、微小共振器（マイクロキャビティ）構造が適用されている。各発光素子が有する一対の電極の一方は、反射電極を有し、他方は、半透過・半反射電極を有する。一対の電極間の光学距離は、発光層から得られる光の波長λに対して、ｍλ／２（ただし、ｍは自然数）またはその近傍となるように調整することが好ましい。
【００３１】
本実施の形態の表示装置のカラー化方式には、色塗り分け方式が適用されている。第１の発光素子、第２の発光素子、及び第３の発光素子が有する発光層は、それぞれ異なる層である。第１の発光素子、第２の発光素子、及び第３の発光素子が有する発光層は、互いに分離していることが好ましい。なお、表示装置の精細度が高い場合、各発光素子が有する発光層は、互いに重なる部分を有することがある。本明細書中等で、複数の発光層が互いに分離しているとは、複数の発光層が空間的に分離していることに限られず、互いに電気的に絶縁されている場合も含む。
【００３２】
第１の発光素子の発光スペクトルの第１のピーク波長は、４００ｎｍ以上４８０ｎｍ以下である。第１の発光素子は、例えば、青色の光を呈する発光素子である。
【００３３】
第２の発光素子の発光スペクトルの第２のピーク波長は、５８０ｎｍ以上７００ｎｍ以下である。第２の発光素子は、例えば、赤色の光を呈する発光素子である。
【００３４】
第３の発光素子の発光スペクトルの第３のピーク波長は、第１のピーク波長と第２のピーク波長の間の波長である。第３の発光素子は、例えば、緑色の光を呈する発光素子、または黄色の光を呈する発光素子である。
【００３５】
本実施の形態の表示装置は、各発光素子の厚さに特徴を有する。具体的には、第１の発光素子は、第２の発光素子よりも厚く、第２の発光素子は、第３の発光素子よりも厚い。または、第１の発光素子が有する一対の電極間の距離は、第２の発光素子が有する一対の電極間の距離よりも長く、第２の発光素子が有する一対の電極間の距離は、第３の発光素子が有する一対の電極間の距離よりも長い。このような構成とすることで、表示装置を斜め方向から観察する場合と、表示装置を正面方向から観察する場合と、で色ずれが生じにくくなる。そのため、視野角の広い表示装置を実現することができる。
【００３６】
例えば、第１の発光素子、第２の発光素子、及び第３の発光素子で、一対の電極間の光学距離が同じ倍数（つまり、上記ｍλ／２においてｍが各発光素子で同じ）であると、角度による輝度の減衰は、視感度の高い第２の発光素子及び第３の発光素子の方が、第１の発光素子よりも大きくなるため、白の色度の視野角依存性が大きい。一方、本発明の一態様の構成では、第１の発光素子よりも、第２の発光素子及び第３の発光素子の方が、輝度減衰率が小さくなる。これにより、白の色度の視野角依存性を小さくすることができる。具体的には、第１の発光素子の一対の電極間の光学距離は１波長（ｍ＝２）であり、かつ、第２の発光素子及び第３の発光素子の一対の電極間の光学距離は１／２波長（ｍ＝１）とすることが好ましい。
【００３７】
ＣＩＥ１９７６色度座標において、各発光素子の発光の、正面方向の色度と斜め方向（正面からの傾きの絶対値が０°より大きく９０°未満の方向）の色度との色度差Δｕ’ｖ’は、０．０５以下であることが好ましい。具体的には、各発光素子の発光の、正面方向の色度と正面から３０°以上６０°以下（より好ましくは３０°以上８０°以下）傾いた方向の色度との色度差Δｕ’ｖ’は、０．０５以下であることが好ましい。
【００３８】
第１の発光素子、第２の発光素子、及び第３の発光素子を用いて白色の表示を行うとき、ＣＩＥ１９７６色度座標における、正面方向の色度と斜め方向（正面からの傾きの絶対値が０°より大きく９０°未満の方向）の色度との色度差Δｕ’ｖ’は、０．０５以下であることが好ましい。具体的には、正面方向の色度と正面から３０°以上６０°以下（より好ましくは３０°以上８０°以下）傾いた方向の色度との色度差Δｕ’ｖ’は、０．０５以下であることが好ましい。
【００３９】
正面輝度に対して正面から３０°傾いた方向の相対輝度を第１の相対輝度とし、正面輝度に対して正面から６０°傾いた方向の相対輝度を第２の相対輝度とした際に、第２の発光素子における第１の相対輝度は、第１の発光素子における第１の相対輝度よりも高いことが好ましく、第２の発光素子における第２の相対輝度は、第１の発光素子における第２の相対輝度よりも高いことが好ましい。
【００４０】
表示装置の視聴角度が変化することで、第１の発光素子の相対輝度と第２の発光素子の相対輝度との大小関係が逆転すると、視聴角度によって白の色度が大きく変化してしまう場合がある。そのため、正面から３０°以上６０°以下（より好ましくは３０°以上８０°以下）傾いた方向において、第１の発光素子の相対輝度と第２の発光素子の相対輝度との大小関係は変化しないことが好ましい。第１の発光素子と第３の発光素子との間、及び、第２の発光素子と第３の発光素子との間においても、同様のことがいえる。
【００４１】
本実施の形態の表示装置は、視野角依存性が小さく、斜め方向から表示装置を観察しても、角度によるコントラストの低下や色度の変化が少ない。そのため、表示装置を正面方向から観察する場合だけでなく、斜め方向から表示装置を観察する場合であっても、高い視認性が得られる。例えば、複数人が同時に様々な角度から本実施の形態の表示装置を観察して、該表示装置に表示されている情報を認識することができる。また、フレキシブルディスプレイを曲げた状態で観察する場合であっても、高い視認性が得られる。本実施の形態の表示装置は、携帯用電子機器の表示部、個人用電子機器の表示部、大画面の表示部など様々な用途に利用できる。
【００４２】
表示装置には、Ｒ（赤）、Ｇ（緑）、Ｂ（青）の３色の副画素で１つの色を表現する構成、Ｒ、Ｇ、Ｂ、Ｗ（白）の４色の副画素で１つの色を表現する構成、またはＲ、Ｇ、Ｂ、Ｙ（黄）の４色の副画素で１つの色を表現する構成等を適用できる。色要素に限定はなく、ＲＧＢＷＹ以外の色（例えば、シアンまたはマゼンタ等）を用いてもよい。
【００４３】
以下では、本実施の形態の表示装置、及び、当該表示装置が有する発光素子について、より具体的に説明する。
【００４４】
＜発光素子の構成例１＞
図１（Ａ）〜（Ｃ）を用いて、ＲＧＢの３色の副画素で１つの色を表現する構成の表示装置が有する発光素子について説明する。
【００４５】
図１（Ａ）に、赤色の発光１１６Ｒを呈する発光素子１１５Ｒ、緑色の発光１１６Ｇを呈する発光素子１１５Ｇ、及び青色の発光１１６Ｂを呈する発光素子１１５Ｂを示す。
【００４６】
発光素子１１５Ｂの発光スペクトルは、波長４００ｎｍ以上４８０ｎｍ以下の範囲に第１のピークを有する。発光素子１１５Ｒの発光スペクトルは、波長５８０ｎｍ以上７００ｎｍ以下の範囲に第２のピークを有する。発光素子１１５Ｇの発光スペクトルは、第１のピークよりも長波長で第２のピークよりも短波長である第３のピークを有する。
【００４７】
発光素子１１５Ｂは、発光素子１１５Ｒよりも厚い。発光素子１１５Ｒは、発光素子１１５Ｇよりも厚い。
【００４８】
発光素子１１５Ｒの厚さと発光素子１１５Ｂの厚さとの差は、４０ｎｍ以上９０ｎｍ以下であることが好ましく、４０ｎｍ以上７５ｎｍ以下であることがより好ましい。２つの素子の厚さの差が狭いほど、２つの素子の発光の色度が良好となる。
【００４９】
図１（Ｂ）に、各発光素子の構成例を示す。各発光素子は、一対の電極間にＥＬ層を有する。発光素子１１５Ｒは、第１の電極１１１と第２の電極１１２の間にＥＬ層１１３Ｒを有する。発光素子１１５Ｇは、第１の電極１１１と第２の電極１１２の間にＥＬ層１１３Ｇを有する。発光素子１１５Ｂは、第１の電極１１１と第２の電極１１２の間にＥＬ層１１３Ｂを有する。
【００５０】
第１の電極１１１は、陽極として機能する。第２の電極１１２は、陰極として機能する。
【００５１】
第１の電極１１１には反射電極を用い、第２の電極１１２には半透過・半反射電極を用いる。マイクロキャビティ構造とすることにより、ＥＬ層から得られる発光を両電極間で共振させ、第２の電極１１２を透過して射出される光を強めることができる。
【００５２】
また、本構成例では、ＥＬ層が、第２の電極１１２側に光を射出する場合を説明するが、ＥＬ層が、第１の電極１１１側に光を射出する構成を適用することもできる。具体的には、第２の電極１１２に反射電極を用い、第１の電極１１１に半透過・半反射電極を用いることで、第１の電極１１１側に光を射出させることができる。
【００５３】
図１（Ｂ）に示す３つの発光素子が有する一対の電極の材料及び膜厚等は等しくすることができる。これにより、表示装置の作製コストの削減、及び作製工程の簡略化ができる。
【００５４】
図１（Ｂ）において、各発光素子が有する一対の電極間の距離は、ＥＬ層の厚さに相当する。ＥＬ層１１３Ｂは、ＥＬ層１１３Ｒよりも厚い。ＥＬ層１１３Ｒは、ＥＬ層１１３Ｇよりも厚い。
【００５５】
ＥＬ層１１３Ｒの厚さとＥＬ層１１３Ｂの厚さとの差は、４０ｎｍ以上９０ｎｍ以下であることが好ましく、４０ｎｍ以上７５ｎｍ以下であることがより好ましい。２つのＥＬ層の厚さの差が狭いほど、２つの素子の発光の色度が良好となる。
【００５６】
ＥＬ層には、発光物質を含む発光層を有し、所望の発光色を呈する蛍光発光または燐光発光が得られる構成が適用される。ＥＬ層には、積層構造を適用することができる。
【００５７】
ＥＬ層は、色ごとに異なる構成で形成される。ＥＬ層が積層構造である場合、ＥＬ層に含まれる少なくとも１層が、複数の色の発光素子それぞれで異なる膜で形成される。ＥＬ層が積層構造である場合、ＥＬ層に含まれる少なくとも１層は、複数の色の発光素子で共通の層であってもよい。
【００５８】
ＥＬ層を色ごとに異なる構成で形成することで、発光素子を、色ごとに適切な厚さで作製することが容易となる。
【００５９】
発光素子１１５Ｒにおいて、第１の電極１１１と第２の電極１１２との光学距離が赤色発光を強める光学距離となるようにＥＬ層１１３Ｒの膜厚を調整する。同様に、発光素子１１５Ｇにおいて、第１の電極１１１と第２の電極１１２との光学距離が緑色発光を強める光学距離となるようにＥＬ層１１３Ｇの膜厚を調整する。そして、発光素子１１５Ｂにおいて、第１の電極１１１と第２の電極１１２との光学距離が青色発光を強める光学距離となるようにＥＬ層１１３Ｂの膜厚を調整する。
【００６０】
具体的には、発光層から得られる光の波長λに対して、第１の電極１１１と、第２の電極１１２との光学距離がｍλ／２（ただし、ｍは自然数）またはその近傍となるように調整することが好ましい。
【００６１】
ここで、反射電極として、特定の金属膜（例えば銀のような貴金属を含む金属膜など）を用いると、表面プラズモン共鳴（ＳＰＲ：Ｓｕｒｆａｃｅ  Ｐｌａｓｍｏｎ  Ｒｅｓｏｎａｎｃｅ）の影響により、光取出し効率が低下する場合がある。これは、金属膜の表面またはその近傍で光が金属固有のプラズモン振動と共鳴し、その固有振動に対応する波長の光が取り出せなくなるためである。これは、反射電極と発光層の発光領域までの光学距離が近いほど生じやすい。そのため、発光層から得られる光の波長λが最も短い素子、特に反射電極として銀を含む金属膜を用いた青色発光素子において、以下の構成を適用することが好ましい。具体的には、図２（Ａ）において、第１の電極１１１から発光層１２３Ｂの所望の光が得られる領域（発光領域）までの光学距離を（２ｍ’＋１）λ／４（ただし、ｍ’は自然数）またはその近傍となるように調節するのが好ましい。なお、ここでいう発光領域とは、発光層における正孔（ホール）と電子との再結合領域を示す。
【００６２】
このような光学調整を行うことにより、発光層から得られる特定の単色光のスペクトルを狭線化させ、色純度のよい発光を得ることができる。また、発光素子の光取り出し効率の低下を抑制し、表示装置の消費電力を下げることができる。
【００６３】
なお、第１の電極１１１と第２の電極１１２との間の光学距離は、厳密には、第１の電極１１１における反射領域から第２の電極１１２における反射領域までの距離と屈折率の積で表される。しかし、第１の電極１１１と第２の電極１１２における反射領域を厳密に決定することは困難である。そのため、第１の電極１１１と第２の電極１１２の任意の位置を反射領域と仮定することで十分に上述の効果を得ることができるものとする。
【００６４】
同様に、第１の電極１１１と発光領域との間の光学距離は、厳密には、第１の電極における反射領域から発光層における発光領域までの距離と屈折率の積で表される。しかし、第１の電極における反射領域、及び発光層における発光領域を厳密に決定することは困難である。そのため、第１の電極１１１の任意の位置を反射領域とし、発光層の任意の位置を発光領域と仮定することで十分に上述の効果を得ることができるものとする。
【００６５】
例えば、発光素子１１５Ｒと発光素子１１５Ｇは、電極間の光学距離が１／２波長となるように調整し、発光素子１１５Ｂは、電極間の光学距離が１波長となるように調整することが好ましい。
【００６６】
図１（Ｃ）に、各発光素子の図１（Ｂ）とは異なる構成例を示す。図１（Ｃ）に示す各発光素子は、第１の電極とＥＬ層との間に、光学調整層を有する点で図１（Ｂ）に示す構成と異なる。発光素子１１５Ｒは、第１の電極１１１とＥＬ層１１３Ｒの間に、光学調整層１１０Ｒを有する。発光素子１１５Ｇは、第１の電極１１１とＥＬ層１１３Ｇの間に光学調整層１１０Ｇを有する。発光素子１１５Ｂは、第１の電極１１１とＥＬ層１１３Ｂの間に光学調整層１１０Ｂを有する。
【００６７】
図１（Ｃ）において、各発光素子が有する一対の電極間の距離は、ＥＬ層の厚さと光学調整層の厚さとの和に相当する。ＥＬ層１１３Ｂの厚さと光学調整層１１０Ｂの厚さとの和は、ＥＬ層１１３Ｒの厚さと光学調整層１１０Ｒの厚さとの和よりも大きい。ＥＬ層１１３Ｒの厚さと光学調整層１１０Ｒの厚さとの和は、ＥＬ層１１３Ｇの厚さと光学調整層１１０Ｇの厚さとの和よりも大きい。
【００６８】
ＥＬ層１１３Ｂの厚さ及び光学調整層１１０Ｂの厚さの和と、ＥＬ層１１３Ｒの厚さ及び光学調整層１１０Ｒの厚さの和との差は、４０ｎｍ以上９０ｎｍ以下であることが好ましく、４０ｎｍ以上７５ｎｍ以下であることがより好ましい。当該差が狭いほど、２つの素子の発光の色度が良好となる。
【００６９】
ＥＬ層と光学調整層の膜厚を制御することにより、光学調整を行うことができる。
【００７０】
光学調整層には、可視光を透過する導電膜（透明導電膜）を用いることができる。
【００７１】
次に、発光素子が有するＥＬ層について、より具体的に説明する。なお、発光素子の各層の材料及び作製方法については、実施の形態２で詳述する。
【００７２】
≪ＥＬ層の構成例１≫
図２（Ａ）に、図１（Ｂ）に示す３つの発光素子のＥＬ層の構成例を示す。ＥＬ層は、複数の機能層から構成される。
【００７３】
ＥＬ層１１３Ｒは、正孔注入層１２１、正孔輸送層１２２Ｒ、発光層１２３Ｒ、電子輸送層１２４、及び電子注入層１２５を有する。
【００７４】
ＥＬ層１１３Ｇは、正孔注入層１２１、正孔輸送層１２２Ｇ、発光層１２３Ｇ、電子輸送層１２４、及び電子注入層１２５を有する。
【００７５】
ＥＬ層１１３Ｂは、正孔注入層１２１、正孔輸送層１２２Ｂ、発光層１２３Ｂ、電子輸送層１２４、及び電子注入層１２５を有する。
【００７６】
各色の発光素子で共通の機能層が多いほど、ＥＬ層の作製コストの削減、及び作製工程の簡略化ができる。図２（Ａ）に示す構成では、正孔注入層１２１、電子輸送層１２４、及び電子注入層１２５が各色の発光素子で共通に設けられている。そして、発光層と正孔輸送層の膜厚を色ごとに変えることで、光学調整を行うことができる。なお、正孔輸送層１２２Ｒと正孔輸送層１２２Ｇは同じ材料を用いて同じ厚さで形成することが好ましい。
【００７７】
図２（Ａ）において、正孔輸送層１２２Ｂは、正孔輸送層１２２Ｒよりも厚い。図２（Ａ）において、正孔輸送層１２２Ｂは、正孔輸送層１２２Ｇよりも厚い。
【００７８】
≪ＥＬ層の構成例２≫
図２（Ｂ）に、図１（Ｃ）に示す３つの発光素子のＥＬ層の構成例を示す。
【００７９】
ＥＬ層１１３Ｒは、正孔注入層１２１、正孔輸送層１２２、発光層１２３Ｒ、電子輸送層１２４、及び電子注入層１２５を有する。
【００８０】
ＥＬ層１１３Ｇは、正孔注入層１２１、正孔輸送層１２２、発光層１２３Ｇ、電子輸送層１２４、及び電子注入層１２５を有する。
【００８１】
ＥＬ層１１３Ｂは、正孔注入層１２１、正孔輸送層１２２、発光層１２３Ｂ、電子輸送層１２４、及び電子注入層１２５を有する。
【００８２】
図２（Ｂ）に示す構成では、正孔注入層１２１、電子輸送層１２４、及び電子注入層１２５に加え、正孔輸送層１２２も、各色の発光素子で共通に設けられている。発光層と光学調整層の膜厚を色によって変えることで、光学調整を行うことができる。
【００８３】
ここで、図２（Ｂ）に示す光学調整層１１０Ｒと光学調整層１１０Ｇの厚さは概略等しいことが好ましい。光学調整層１１０Ｒと光学調整層１１０Ｇの厚さを揃えることで、一度に光学調整層１１０Ｒと光学調整層１１０Ｇを形成することができる。これにより、発光素子の作製工程を削減することができる。
【００８４】
光学調整層は、多階調マスク（ハーフトーンマスク、グレートーンマスク等）を用いた露光技術を用いて形成することが好ましい。これにより、ＥＬ層が有する機能層のうち塗り分ける層を削減できることがある。また、光学調整層の膜厚を色によって変えることで、ＥＬ層が有する複数の機能層をより多く塗り分ける場合に比べて、発光素子の作製コストの削減、及び作製工程の簡略化ができることがある。
【００８５】
図３を用いて、光学調整層の作製例を説明する。
【００８６】
まず、第１の電極１１１となる導電膜１１１ａを形成し、光学調整層となる透明導電膜１１０を形成し、多階調マスクを用いて、色ごとに厚さの異なるレジスト膜を形成する。具体的には、光学調整層１１０Ｒ及び光学調整層１１０Ｇを形成したい部分に、レジスト膜１１８Ｒ及びレジスト膜１１８Ｇを第１の厚さとなるように形成し、光学調整層１１０Ｂを形成したい部分に、レジスト膜１１８Ｂを第１の厚さよりも厚い第２の厚さとなるように形成する（図３（Ａ））。
【００８７】
次に、エッチングを行うことで、第１の電極１１１、光学調整層１１０Ｒ、光学調整層１１０Ｇ、及び光学調整層１１０Ｂを形成する（図３（Ｂ））。この時点で、光学調整層１１０Ｒ、光学調整層１１０Ｇ、及び光学調整層１１０Ｂの厚さは概略揃っている。
【００８８】
次に、酸素プラズマを用いたアッシングなどにより、レジスト膜１１８Ｒ及びレジスト膜１１８Ｇを除去する（図３（Ｃ））。このとき、第２の厚さのレジスト膜１１８Ｂの厚さは、およそ第１の厚さ分、薄くなる（図３（Ｃ））。
【００８９】
次に、エッチングを行うことで、光学調整層１１０Ｒの厚さ及び光学調整層１１０Ｇの厚さを薄くする（図３（Ｄ））。このとき、光学調整層１１０Ｂ上には、レジスト膜１１８Ｂが残存するため、光学調整層１１０Ｂはエッチングされず、光学調整層１１０Ｒ及び光学調整層１１０Ｇよりも厚いままである。
【００９０】
そして、レジスト膜１１８Ｂを除去する。以上により、各色の第１の電極１１１上に、光学調整層を形成することができる。
【００９１】
＜発光素子の構成例２＞
図４（Ａ）〜（Ｃ）を用いて、ＲＧＢＹの４色の副画素で１つの色を表現する構成の表示装置が有する発光素子について説明する。
【００９２】
図４（Ａ）に、赤色の発光１１６Ｒを呈する発光素子１１５Ｒ、緑色の発光１１６Ｇを呈する発光素子１１５Ｇ、青色の発光１１６Ｂを呈する発光素子１１５Ｂ、及び黄色の発光１１６Ｙを呈する発光素子１１５Ｙを示す。
【００９３】
発光素子１１５Ｂの発光スペクトルは、波長４００ｎｍ以上４８０ｎｍ以下の範囲に第１のピークを有する。発光素子１１５Ｒの発光スペクトルは、波長５８０ｎｍ以上７００ｎｍ以下の範囲に第２のピークを有する。発光素子１１５Ｇの発光スペクトルは、第１のピークよりも長波長で第２のピークよりも短波長である第３のピークを有する。発光素子１１５Ｙの発光スペクトルは、第１のピークよりも長波長で第２のピークよりも短波長である第４のピークを有する。
【００９４】
発光素子１１５Ｂは、発光素子１１５Ｒよりも厚い。発光素子１１５Ｒは、発光素子１１５Ｇよりも厚い。発光素子１１５Ｒは、発光素子１１５Ｙよりも厚い。
【００９５】
発光素子１１５Ｒの厚さと発光素子１１５Ｂの厚さとの差は、４０ｎｍ以上９０ｎｍ以下であることが好ましく、４０ｎｍ以上７５ｎｍ以下であることがより好ましい。２つの素子の厚さの差が狭いほど、２つの素子の発光の色度が良好となる。
【００９６】
図４（Ｂ）に、各発光素子の構成例を示す。各発光素子は、一対の電極間にＥＬ層を有する。発光素子１１５Ｒは、第１の電極１１１と第２の電極１１２の間にＥＬ層１１３Ｒを有する。発光素子１１５Ｇは、第１の電極１１１と第２の電極１１２の間にＥＬ層１１３Ｇを有する。発光素子１１５Ｂは、第１の電極１１１と第２の電極１１２の間にＥＬ層１１３Ｂを有する。発光素子１１５Ｙは、第１の電極１１１と第２の電極１１２の間にＥＬ層１１３Ｙを有する。
【００９７】
第１の電極１１１は、陽極として機能する。第２の電極１１２は、陰極として機能する。
【００９８】
第１の電極１１１には反射電極を用い、第２の電極１１２には半透過・半反射電極を用いる。マイクロキャビティ構造とすることにより、ＥＬ層から得られる発光を両電極間で共振させ、第２の電極１１２を透過して射出される光を強めることができる。
【００９９】
図４（Ｂ）に示す４つの発光素子が有する一対の電極の材料及び膜厚等は等しくすることができる。これにより、表示装置の作製コストの削減、及び作製工程の簡略化ができる。
【０１００】
図４（Ｂ）において、各発光素子が有する一対の電極間の距離は、ＥＬ層の厚さに相当する。ＥＬ層１１３Ｂは、ＥＬ層１１３Ｒよりも厚い。ＥＬ層１１３Ｒは、ＥＬ層１１３Ｇよりも厚い。ＥＬ層１１３Ｒは、ＥＬ層１１３Ｙよりも厚い。
【０１０１】
ＥＬ層には、発光素子の構成例１と同様の構成が適用できるため、詳細な説明は省略する。
【０１０２】
図４（Ｂ）に示すように、ＥＬ層を色ごとに異なる構成で形成することで、発光素子を、色ごとに適切な厚さで作製することが容易となる。
【０１０３】
他の色の発光素子と同様に、発光素子１１５Ｙにおいて、第１の電極１１１と第２の電極１１２との光学距離が黄色発光を強める光学距離となるようにＥＬ層１１３Ｙの膜厚を調整する。
【０１０４】
例えば、発光素子１１５Ｒ、発光素子１１５Ｇ、及び発光素子１１５Ｙは、電極間の光学距離が１／２波長となるように調整し、発光素子１１５Ｂは、電極間の光学距離が１波長となるように調整することが好ましい。
【０１０５】
図４（Ｃ）に、各発光素子の図４（Ｂ）とは異なる構成例を示す。図４（Ｃ）に示す各発光素子は、第１の電極とＥＬ層との間に、光学調整層を有する点で図４（Ｂ）に示す構成と異なる。発光素子１１５Ｒは、第１の電極１１１とＥＬ層１１３Ｒの間に、光学調整層１１０Ｒを有する。発光素子１１５Ｇは、第１の電極１１１とＥＬ層１１３Ｇの間に光学調整層１１０Ｇを有する。発光素子１１５Ｂは、第１の電極１１１とＥＬ層１１３Ｂの間に光学調整層１１０Ｂを有する。発光素子１１５Ｙは、第１の電極１１１とＥＬ層１１３Ｙの間に光学調整層１１０Ｙを有する。
【０１０６】
図４（Ｃ）において、各発光素子が有する一対の電極間の距離は、ＥＬ層の厚さと光学調整層の厚さとの和に相当する。ＥＬ層１１３Ｂの厚さと光学調整層１１０Ｂとの厚さの和は、ＥＬ層１１３Ｒの厚さと光学調整層１１０Ｒの厚さとの和よりも大きい。ＥＬ層１１３Ｒの厚さと光学調整層１１０Ｒの厚さとの和は、ＥＬ層１１３Ｇの厚さと光学調整層１１０Ｇの厚さとの和よりも大きい。ＥＬ層１１３Ｒの厚さと光学調整層１１０Ｒの厚さとの和は、ＥＬ層１１３Ｙの厚さと光学調整層１１０Ｙの厚さとの和よりも大きい。
【０１０７】
ＥＬ層と光学調整層の膜厚を制御することにより、光学調整を行うことができる。
【０１０８】
光学調整層には、可視光を透過する導電膜（透明導電膜）を用いることができる。
【０１０９】
各発光素子が有するＥＬ層の構成例は、構成例１で説明した内容を参照できる。
【０１１０】
＜表示装置の色度範囲について＞
本実施の形態の表示装置は、複数の発光素子を有し、フルカラー表示を実現することができる。フルカラー表示における品質の指標としていくつかの規格値が定められている。
【０１１１】
例えば、ディスプレイ、プリンタ、デジタルカメラ、スキャナなどの機器において、機器間の色再現の違いを統一するためにＩＥＣ（国際電気標準会議）が定めた国際標準の色空間に関する規格としてｓＲＧＢ規格が広く定着している。なお、ｓＲＧＢ規格では、ＣＩＥ（国際照明委員会）が定めるＣＩＥ１９３１色度座標（ｘｙ色度座標）における色度（ｘ，ｙ）を、赤（Ｒ）（ｘ，ｙ）＝（０．６４０，０．３３０）、緑（Ｇ）（ｘ，ｙ）＝（０．３００，０．６００）、青（Ｂ）（ｘ，ｙ）＝（０．１５０，０．０６０）としている。
【０１１２】
また、アメリカの国家テレビ標準化委員会（Ｎａｔｉｏｎａｌ  Ｔｅｌｅｖｉｓｉｏｎ  Ｓｙｓｔｅｍ  Ｃｏｍｍｉｔｔｅｅ）が作成したアナログテレビ方式の色域規格であるＮＴＳＣ規格では、色度（ｘ，ｙ）を、赤（Ｒ）（ｘ，ｙ）＝（０．６７０，０．３３０）、緑（Ｇ）（ｘ，ｙ）＝（０．２１０，０．７１０）、青（Ｂ）（ｘ，ｙ）＝（０．１４０，０．０８０）としている。
【０１１３】
また、デジタル映画（シネマ）を配給する際の国際的な統一規格であるＤＣＩ−Ｐ３（Ｄｉｇｉｔａｌ  Ｃｉｎｅｍａ  Ｉｎｉｔｉａｔｉｖｅｓ）規格では、色度（ｘ，ｙ）を、赤（Ｒ）（ｘ，ｙ）＝（０．６８０，０．３２０）、緑（Ｇ）（ｘ，ｙ）＝（０．２６５，０．６９０）、青（Ｂ）（ｘ，ｙ）＝（０．１５０，０．０６０）としている。
【０１１４】
また、ＮＨＫが定めた高精細なＵＨＤＴＶ（Ｕｌｔｒａ  Ｈｉｇｈ  Ｄｅｆｉｎｉｔｉｏｎ  Ｔｅｌｅｖｉｓｉｏｎ、スーパーハイビジョンともいう）で使われる規格、Ｒｅｃｏｍｍｅｎｄａｔｉｏｎ  ＩＴＵ−Ｒ  ＢＴ．２０２０（以下、ＢＴ．２０２０）では、色度（ｘ，ｙ）を、赤色（０．７０８，０．２９２）、緑色（０．１７０，０．７９７）、青色（０．１３１，０．０４６）としている。
【０１１５】
このように画像表示に関する様々な規格が定められている。本発明の一態様の表示装置は、図５の色座標で表される色度範囲（領域Ａ、領域Ｂ、領域Ｃ）に色度を有する光を有する発光素子（赤色の発光を呈する発光素子、緑色の発光を呈する発光素子、青色の発光を呈する発光素子）を有することが好ましい。
【０１１６】
例えば図１（Ａ）において、発光素子１１５Ｒは、図５の色座標において領域Ａで示される範囲の色度の発光が得られることが好ましい。すなわち、発光素子１１５Ｒの発光１１６ＲのＣＩＥ１９３１色度座標における色度ｘは０．６８０より大きく０．７２０以下であり、色度ｙは０．２６０以上０．３２０以下であることが好ましい。
【０１１７】
また、図１（Ａ）において、発光素子１１５Ｇは、図５の色座標において領域Ｂで示される範囲の色度の発光が得られることが好ましい。すなわち、発光素子１１５Ｇの発光１１６ＧのＣＩＥ１９３１色度座標における色度ｘは０．１３０以上０．２５０以下であり、色度ｙは０．７１０より大きく０．８１０以下であることが好ましい。
【０１１８】
また、図１（Ａ）において、発光素子１１５Ｂは、図５の色座標において領域Ｃで示される範囲の色度の発光が得られることが好ましい。すなわち、発光素子１１５Ｂの発光１１６ＢのＣＩＥ１９３１色度座標における色度ｘは０．１２０以上０．１７０以下であり、色度ｙは０．０２０以上０．０６０未満であることが好ましい。
【０１１９】
なお、表示装置はカラーフィルタを有していてもよく、各発光素子とカラーフィルタを組み合わせた際、カラーフィルタを介して各発光素子から得られる発光が上記の色度の範囲を満たす構成としてもよい。
【０１２０】
なお、発光素子１１５Ｒの発光スペクトルのピーク波長は、６２０ｎｍ以上６８０ｎｍ以下が好ましい。発光素子１１５Ｇの発光スペクトルのピーク波長は、５００ｎｍ以上５３０ｎｍ以下が好ましい。発光素子１１５Ｂの発光スペクトルのピーク波長は、４３０ｎｍ以上４６０ｎｍ以下が好ましい。また、発光素子１１５Ｒ、発光素子１１５Ｇ、発光素子１１５Ｂの発光スペクトルの半値幅は、それぞれ５ｎｍ以上４５ｎｍ以下、５ｎｍ以上３５ｎｍ以下、５ｎｍ以上２５ｎｍ以下が好ましい。これら発光スペクトルのピーク波長、及び半値幅に関しては、カラーフィルタ透過後の値に関しても同様のことがいえる。
【０１２１】
また上記のような色度を達成することにより、ＣＩＥ色度座標（ｘ，ｙ）における本発明の一態様の表示装置の色域を、ＢＴ．２０２０の色域に対する面積比で８０％以上、または、該色域に対するカバー率で７５％以上とすることが好ましい。より好ましくは、面積比で９０％以上、または、カバー率で８５％以上である。
【０１２２】
なお、色度の算出においては、色彩輝度計、分光放射輝度計、発光スペクトル測定器のいずれを用いてもよく、いずれか一の測定において上記色度を満たしていればよい。ただし、より好ましくは、いずれの測定法を用いても上記色度を満たすことである。
【０１２３】
以上のように、本発明の一態様の表示装置では、広色域の表示が可能であり、視野角の広い表示装置を提供することができる。
【０１２４】
＜表示装置の構成例１＞
図６（Ａ）〜（Ｃ）に、ＲＧＢの３色の副画素で１つの色を表現する構成の表示装置を示す。
【０１２５】
図６（Ａ）〜（Ｃ）に示す表示装置は、基板１３１、基板１３２、トランジスタ１３５、赤色の発光素子１３３Ｒ、緑色の発光素子１３３Ｇ、及び青色の発光素子１３３Ｂ等を有する。
【０１２６】
図６（Ａ）〜（Ｃ）に示す表示装置は、トランジスタと発光素子とが電気的に接続されたアクティブマトリクス型の表示装置である。
【０１２７】
図６（Ａ）、（Ｃ）に示す表示装置は、トップエミッション型であり、各発光素子の発光は、基板１３２を介して射出される。なお、図６（Ｂ）に示すように、表示装置には、ボトムエミッション型を適用することもできる。光を取り出す側の基板には、可視光を透過する材料を用いる。
【０１２８】
各色の発光素子は、第１の電極１１１、第２の電極１１２、及びＥＬ層（ＥＬ層１１３Ｒ、ＥＬ層１１３Ｇ、またはＥＬ層１１３Ｂ）を有する。
【０１２９】
第１の電極１１１は、トランジスタ１３５と電気的に接続されている。第１の電極１１１は、発光素子ごとに分離されている。第１の電極１１１の端部は、絶縁層１３６で覆われている。第２の電極１１２は、３色の発光素子で共通の層として設けられている。
【０１３０】
図６（Ａ）、（Ｃ）に示す第１の電極１１１は、反射電極として機能する。図６（Ａ）、（Ｃ）に示す第２の電極１１２は、半透過・半反射電極として機能する。図６（Ｂ）に示す第１の電極１１１は、半透過・半反射電極として機能する。図６（Ｂ）に示す第２の電極１１２は、反射電極として機能する。
【０１３１】
青色の発光素子１３３Ｂは、赤色の発光素子１３３Ｒよりも厚く、赤色の発光素子１３３Ｒは、緑色の発光素子１３３Ｇよりも厚い。より具体的には、青色の発光素子１３３Ｂの電極間距離は、赤色の発光素子１３３Ｒの電極間距離よりも長く、赤色の発光素子１３３Ｒの電極間距離は、緑色の発光素子１３３Ｇの電極間距離よりも長い。このような構成とすることで、表示装置を斜め方向から観察する場合と、表示装置を正面方向から観察する場合と、で色ずれが生じにくくなる。そのため、視野角の広い表示装置を実現することができる。
【０１３２】
各発光素子のＥＬ層に含まれる少なくとも１層は、色ごとに分離して形成される。
【０１３３】
図６（Ａ）、（Ｂ）に示すＥＬ層１１３Ｒ、ＥＬ層１１３Ｇ、ＥＬ層１１３Ｂの構成は、図２（Ａ）に示す構成と同様である。具体的には、正孔注入層、電子輸送層、及び電子注入層は、３色の発光素子で共通の層で設けられ、正孔輸送層及び発光層が、色ごとに異なる膜で設けられている。なお、図６（Ａ）、（Ｂ）では、正孔輸送層及び発光層は、色ごとに分離して設けられている例を示すが、上述の通り、表示装置の精細度が高い場合、隣接する発光素子の正孔輸送層どうしまたは発光層どうしが重なる部分を有することもある。
【０１３４】
図６（Ｃ）に示すＥＬ層１１３Ｒ、ＥＬ層１１３Ｇ、ＥＬ層１１３Ｂの構成は、図２（Ｂ）に示す構成と同様である。具体的には、正孔注入層、正孔輸送層、電子輸送層、及び電子注入層は、３色の発光素子で共通の層で設けられ、発光層は、色ごとに異なる膜で設けられている。
【０１３５】
図６（Ａ）〜（Ｃ）に示す表示装置は、各発光素子の発光色に応じて、各発光素子の電極間の光学距離が調整されたマイクロキャビティ構造を有する。なお、図６（Ｃ）に示すように、各色の発光素子が光学調整層（光学調整層１１０Ｒ、光学調整層１１０Ｇ、または光学調整層１１０Ｂ）を有していてもよい。
【０１３６】
発光素子は、基板１３１、基板１３２、及び接着層１３７によって封止されている。基板１３１、基板１３２、及び接着層１３７に囲まれた空間１３４を以下に挙げる構成とすることで、発光素子に水分や酸素などの不純物が入り込むことを抑制し、発光素子の寿命を長くすることができる。空間１３４は、減圧雰囲気であることが好ましい。または、空間１３４は、希ガスや窒素ガス等の不活性ガス又は有機樹脂等で充填されていることが好ましい。また、図６（Ｂ）では、空間１３４を介して光を取り出す必要がないため、空間１３４内で乾燥剤等を配置するスペースの確保が容易である。
【０１３７】
以上のような構成とすることにより、視野角の広い表示装置を得ることができる。
【０１３８】
＜表示装置の構成例２＞
本構成例では、可撓性を有する表示装置について説明する。図７（Ａ）は、表示装置１０Ａの上面図である。図７（Ｂ）は、表示装置１０Ａの表示部３８１の断面図及びＦＰＣ３７２との接続部の断面図である。図７（Ｃ）は、表示装置１０Ａの変形例である表示装置１０Ｂの断面図である。
【０１３９】
表示装置１０Ａ及び表示装置１０Ｂは、曲がった状態に保持することや、繰り返し曲げることなどが可能である。表示装置１０Ａ及び表示装置１０Ｂの構成要素は、それぞれ、可撓性を有する材料で形成される。
【０１４０】
可撓性を有する表示装置１０Ａ及び表示装置１０Ｂは、表示部３８１を曲げた状態で使用することができ、様々な用途への応用が可能である。本発明の一態様を適用することで表示装置１０Ａ及び表示装置１０Ｂの視野角を広くすることができる。そのため、表示部３８１を曲げた状態であっても、角度による色度の変化が少なく、良好な表示品位が得られる。
【０１４１】
表示装置１０Ａ及び表示装置１０Ｂは、表示部３８１及び駆動回路部３８２を有する。表示装置１０Ａ及び表示装置１０Ｂには、それぞれ、ＦＰＣ３７２が貼り付けられている。
【０１４２】
接続体７６を介して、導電層４３ｃとＦＰＣ３７２とが電気的に接続されている（図７（Ｂ）、（Ｃ））。導電層４３ｃは、トランジスタのソース及びドレインと同一の材料及び同一の工程で形成することができる。
【０１４３】
接続体７６としては、様々な異方性導電フィルム（ＡＣＦ：Ａｎｉｓｏｔｒｏｐｉｃ  Ｃｏｎｄｕｃｔｉｖｅ  Ｆｉｌｍ）及び異方性導電ペースト（ＡＣＰ：Ａｎｉｓｏｔｒｏｐｉｃ  Ｃｏｎｄｕｃｔｉｖｅ  Ｐａｓｔｅ）等を用いることができる。
【０１４４】
図７（Ａ）、（Ｂ）に示す表示装置１０Ａは、保護層７５及び基板２９を有する。保護層７５側が表示装置１０Ａの表示面側である。保護層７５は、可視光に対する透過性が高いことが好ましい。保護層７５が、有機絶縁膜を有すると、表示装置１０Ａの表面に傷がつくことや、クラックが生じてしまうことを抑制できるため好ましい。
【０１４５】
図７（Ｂ）に示す表示装置１０Ａは、絶縁層３１上にトランジスタ４０を有する。基板２９は、接着層２８によって絶縁層３１に貼り付けられている。トランジスタ４０上には、絶縁層３３及び絶縁層３４が設けられている。絶縁層３３及び絶縁層３４に設けられた開口を介してトランジスタ４０と発光素子６０とが電気的に接続されている。発光素子６０の下部電極の端部は、絶縁層３５によって覆われている。発光素子６０の上部電極上には、絶縁層７４が設けられている。発光素子６０は、絶縁層７４によって封止されているともいえる。
【０１４６】
トランジスタ４０は、半導体層４２を有する、ボトムゲート構造のトランジスタである。
【０１４７】
半導体層４２としては、酸化物半導体層として機能する金属酸化物層を用いることが好ましい。酸化物半導体のように、シリコンよりもバンドギャップが広く、且つキャリア密度の小さい半導体材料を用いると、トランジスタのオフ状態における電流を低減できるため好ましい。
【０１４８】
ただし、本発明の一態様の表示装置は、トランジスタの半導体層に、金属酸化物を有する構成に限定されない。例えば、本発明の一態様の表示装置は、トランジスタの半導体層に、シリコンを用いることができる。シリコンとしては、アモルファスシリコンまたは結晶性シリコンを用いることができる。結晶性シリコンとしては、微結晶シリコン、多結晶シリコン、単結晶シリコン等が挙げられる。シリコンとしては、低温ポリシリコン（ＬＴＰＳ（Ｌｏｗ  Ｔｅｍｐｅｒａｔｕｒｅ  Ｐｏｌｙ−Ｓｉｌｉｃｏｎ））を用いることが好ましい。ＬＴＰＳなどの多結晶シリコンは、単結晶シリコンに比べて低温で形成でき、かつアモルファスシリコンに比べて高い電界効果移動度と高い信頼性を備える。
【０１４９】
トランジスタ４０において、導電層４１の一部はゲートとして機能し、絶縁層３２の一部はゲート絶縁層として機能し、導電層４３ａ及び導電層４３ｂは、それぞれソースまたはドレインのいずれか一方として機能する。
【０１５０】
図７（Ｃ）に示す表示装置１０Ｂは、トランジスタ４０を有さず、トランジスタ４９を有している点、及び、保護層７５を有さず、基板７５ａ及び接着層７５ｂを有している点で、図７（Ａ）、（Ｂ）に示す表示装置１０Ａと異なる。表示装置１０Ａと同様の部分については詳細な説明を省略する。
【０１５１】
図７（Ｃ）に示すトランジスタ４９は、半導体層と２つのゲートを有するトランジスタである。
【０１５２】
トランジスタ４９において、導電層４１の一部はゲートとして機能し、絶縁層３１の一部はゲート絶縁層として機能し、絶縁層４６の一部はゲート絶縁層として機能し、導電層４５の一部はゲートとして機能する。半導体層はチャネル領域４２ａと低抵抗領域４２ｂとを有する。チャネル領域４２ａは絶縁層４６を介して導電層４５と重なる。低抵抗領域４２ｂは導電層４３ａと接続される部分と、導電層４３ｂと接続される部分と、を有する。
【０１５３】
トランジスタ４９には、チャネルが形成される半導体層を２つのゲートで挟持する構成が適用されている。このような構成とすることで、トランジスタの閾値電圧を制御することができる。２つのゲートを接続し、これらに同一の信号を供給することによりトランジスタを駆動してもよい。このようなトランジスタは他のトランジスタと比較して電界効果移動度を高めることが可能であり、オン電流を増大させることができる。その結果、高速駆動が可能な回路を作製することができる。さらには、回路部の占有面積を縮小することが可能となる。オン電流の大きなトランジスタを適用することで、表示装置を大型化、または高精細化したときに配線数が増大したとしても、各配線における信号遅延を低減することが可能であり、表示ムラを抑制することができる。
【０１５４】
または、２つのゲートのうち、一方に閾値電圧を制御するための電位を与え、他方に駆動のための電位を与えることで、トランジスタの閾値電圧を制御することができる。
【０１５５】
＜表示装置の構成例３＞
本構成例では、可撓性を有する表示装置について説明する。図８（Ａ）に、表示装置１００の上面図を示す。図８（Ｂ）、（Ｃ）に４つの表示装置１００を用いたマルチディスプレイの斜視図を示す。
【０１５６】
表示装置１００は、曲がった状態に保持することや、繰り返し曲げることなどが可能である。表示装置１００の構成要素は、それぞれ、可撓性を有する材料で形成される。本発明の一態様を適用することで表示装置１００の視野角を広くすることができる。そのため、表示装置１００を曲げた状態であっても、角度による色度の変化が少なく、良好な表示品位が得られる。
【０１５７】
また、表示装置１００を複数組み合わせることで、マルチディスプレイを作製することができる。マルチディスプレイは、大型化が容易である。本発明の一態様を適用することで表示装置１００の視野角を広くすることができる。そのため、マルチディスプレイを、複数人が同時に様々な角度から視聴する場合であっても、角度による色度の変化が少なく、良好な表示品位が得られる。また、マルチディスプレイの表示部を曲面として表示することも可能であり、その場合にも良好な表示品位が得られる。
【０１５８】
表示装置１００は、表示領域１０１及び領域１０２を有する。領域１０２は、可視光を透過する領域１１９及び可視光を遮る領域１２０を有する。可視光を透過する領域１１９及び可視光を遮る領域１２０は、それぞれ、表示領域１０１と隣接する。図８（Ａ）に示す表示装置１００では、可視光を透過する領域１１９が、表示領域１０１の２辺に沿って配置されている。表示領域１０１の１辺に沿った可視光を透過する領域１１９の幅Ｗと、他の１辺に沿った可視光を透過する領域１１９の幅Ｗは、同一であっても、異なっていてもよい。図８（Ａ）では、同一である例を示す。
【０１５９】
図８（Ｂ）、（Ｃ）に示すマルチディスプレイ２２は、図８（Ａ）に示す表示装置１００を２×２のマトリクス状に（縦方向及び横方向にそれぞれ２つずつ）計４つ有する。図８（Ｂ）は、マルチディスプレイ２２の表示面側の斜視図であり、図８（Ｃ）は、マルチディスプレイ２２の表示面側とは反対側の斜視図である。
【０１６０】
図８（Ｂ）、（Ｃ）では、各表示装置がＦＰＣと電気的に接続されている例を示す。
【０１６１】
図８（Ｂ）、（Ｃ）に示すマルチディスプレイ２２は、表示装置１００ａ、１００ｂ、１００ｃ、１００ｄを備える。
【０１６２】
図８（Ｂ）、（Ｃ）において、表示装置１００ａ、１００ｂの短辺同士が重なり、表示領域１０１ａの一部と、可視光を透過する領域１１９ｂの一部が重なっている。また、表示装置１００ａ、１００ｃの長辺同士が重なり、表示領域１０１ａの一部と、可視光を透過する領域１１９ｃの一部が重なっている。
【０１６３】
図８（Ｂ）、（Ｃ）において、表示領域１０１ｂの一部は、可視光を透過する領域１１９ｃの一部、及び可視光を透過する領域１１９ｄの一部と重なっている。また、表示領域１０１ｃの一部は、可視光を透過する領域１１９ｄの一部と重なっている。
【０１６４】
したがって、図８（Ｂ）に示すように、表示領域１０１ａ〜１０１ｄが継ぎ目なく配置された領域をマルチディスプレイ２２の表示領域２３とすることが可能となる。
【０１６５】
マルチディスプレイ２２の中央部では、表示装置１００ａ上に表示装置１００ｂが重なり、表示装置１００ｂ上に表示装置１００ｃが重なり、表示装置１００ｃ上に表示装置１００ｄが重なっている。
【０１６６】
表示装置１００は可撓性を有する。これにより、例えば、図８（Ｂ）、（Ｃ）に示すように、表示装置１００ａのＦＰＣ１０９ａの近傍を湾曲させ、ＦＰＣ１０９ａに隣接する表示装置１００ｂの表示領域１０１ｂの下側に、表示装置１００ａの一部、及びＦＰＣ１０９ａの一部を配置することができる。その結果、ＦＰＣ１０９ａを表示装置１００ｂの裏面と物理的に干渉することなく配置することができる。また、表示装置１００ａと表示装置１００ｂとを重ねて固定する場合に、ＦＰＣ１０９ａの厚さを考慮する必要がないため、可視光を透過する領域１１９ｂの上面と、表示装置１００ａの上面との高さの差を低減できる。その結果、表示領域１０１ａ上に位置する表示装置１００ｂの端部を目立たなくすることができる。
【０１６７】
さらに、表示装置１００に可撓性を持たせることで、表示装置１００ｂの表示領域１０１ｂにおける上面の高さを、表示装置１００ａの表示領域１０１ａにおける上面の高さと一致するように、表示装置１００ｂを緩やかに湾曲させることができる。そのため、表示装置１００ａと表示装置１００ｂとが重なる領域とその近傍を除き、各表示領域の高さを揃えることが可能で、マルチディスプレイ２２の表示領域２３に表示する画像の表示品位を高めることができる。
【０１６８】
本実施の形態の表示装置は、色塗り分け方式が適用され、発光素子にマイクロキャビティ構造が適用されている。例えば、赤及び青を含む２色以上の発光素子を用いてフルカラー表示を実現する場合、青色の発光素子の厚さ（または電極間距離）を最も厚くし、赤色の発光素子の厚さ（または電極間距離）を２番目に厚くすることで、斜め方向から見た場合の赤、青、及び白の色ずれを抑制することができる。これにより、表示装置の視野角を広くすることができる。また、広色域の表示が可能である。
【０１６９】
本実施の形態は、他の実施の形態と適宜組み合わせることができる。また、本明細書において、１つの実施の形態の中に、複数の構成例が示される場合は、構成例を適宜組み合わせることが可能である。
【０１７０】
（実施の形態２）
本実施の形態では、本発明の一態様の表示装置に用いることができる発光素子について図２（Ｂ）を用いて説明する。
【０１７１】
本実施の形態では、実施の形態１で例示した発光素子に用いることができる材料について、主に説明する。
【０１７２】
＜第１の電極及び第２の電極＞
図２（Ｂ）に示す第１の電極１１１は、可視光に対する反射性を有する電極（反射電極）である。反射電極の可視光の反射率は、４０％以上１００％以下、好ましくは７０％以上１００％以下とする。また、第１の電極１１１の抵抗率は、１×１０−２Ωｃｍ以下が好ましい。
【０１７３】
図２（Ｂ）に示す第２の電極１１２は、半透過・半反射電極である。半透過・半反射電極の可視光の反射率は、２０％以上８０％以下、好ましくは４０％以上７０％以下とする。また、第２の電極１１２の抵抗率は、１×１０−２Ωｃｍ以下が好ましい。
【０１７４】
図２（Ｂ）に示す光学調整層１１０Ｒ、１１０Ｇ、１１０Ｂは、可視光に対する透過性を有する電極（透明電極）である。透明電極の可視光の透過率は、４０％以上とする。光学調整層１１０Ｒ、１１０Ｇ、１１０Ｂの抵抗率は、１×１０−２Ωｃｍ以下が好ましい。
【０１７５】
第１の電極１１１、第２の電極１１２、及び光学調整層１１０Ｒ、１１０Ｇ、１１０Ｂを形成する材料としては、上述した両電極の機能が満たせるのであれば、以下に示す材料を適宜組み合わせて用いることができる。例えば、金属、合金、電気伝導性化合物、及びこれらの混合物などを適宜用いることができる。具体的には、Ｉｎ−Ｓｎ酸化物（ＩＴＯともいう）、Ｉｎ−Ｓｉ−Ｓｎ酸化物（ＩＴＳＯともいう）、Ｉｎ−Ｚｎ酸化物、Ｉｎ−Ｗ−Ｚｎ酸化物が挙げられる。その他、アルミニウム（Ａｌ）、チタン（Ｔｉ）、クロム（Ｃｒ）、マンガン（Ｍｎ）、鉄（Ｆｅ）、コバルト（Ｃｏ）、ニッケル（Ｎｉ）、銅（Ｃｕ）、ガリウム（Ｇａ）、亜鉛（Ｚｎ）、インジウム（Ｉｎ）、スズ（Ｓｎ）、モリブデン（Ｍｏ）、タンタル（Ｔａ）、タングステン（Ｗ）、パラジウム（Ｐｄ）、金（Ａｕ）、白金（Ｐｔ）、銀（Ａｇ）、イットリウム（Ｙ）、ネオジム（Ｎｄ）などの金属、及びこれらを適宜組み合わせて含む合金を用いることもできる。その他、上記例示のない元素周期表の第１族または第２族に属する元素（例えば、リチウム（Ｌｉ）、セシウム（Ｃｓ）、カルシウム（Ｃａ）、ストロンチウム（Ｓｒ））、ユウロピウム（Ｅｕ）、イッテルビウム（Ｙｂ）などの希土類金属、及びこれらを適宜組み合わせて含む合金、グラフェン等を用いることができる。
【０１７６】
＜正孔注入層及び正孔輸送層＞
正孔注入層１２１は、陽極である第１の電極１１１からＥＬ層に正孔（ホール）を注入する層であり、正孔注入性の高い材料を含む層である。
【０１７７】
正孔注入性の高い材料としては、モリブデン酸化物やバナジウム酸化物、ルテニウム酸化物、タングステン酸化物、マンガン酸化物等の遷移金属酸化物が挙げられる。この他、フタロシアニン（略称：Ｈ２Ｐｃ）や銅フタロシアニン（略称：ＣｕＰＣ）等のフタロシアニン系の化合物、４，４’−ビス［Ｎ−（４−ジフェニルアミノフェニル）−Ｎ−フェニルアミノ］ビフェニル（略称：ＤＰＡＢ）、Ｎ，Ｎ’−ビス｛４−［ビス（３−メチルフェニル）アミノ］フェニル｝−Ｎ，Ｎ’−ジフェニル−（１，１’−ビフェニル）−４，４’−ジアミン（略称：ＤＮＴＰＤ）等の芳香族アミン化合物、またはポリ（３，４−エチレンジオキシチオフェン）／ポリ（スチレンスルホン酸）（略称：ＰＥＤＯＴ／ＰＳＳ）等の高分子等を用いることができる。
【０１７８】
また、正孔注入性の高い材料としては、正孔輸送性材料とアクセプター性材料（電子受容性材料）を含む複合材料を用いることもできる。この場合、アクセプター性材料により正孔輸送性材料から電子が引き抜かれて正孔注入層１２１で正孔が発生し、正孔輸送層１２２を介して発光層に正孔が注入される。なお、正孔注入層１２１は、正孔輸送性材料とアクセプター性材料（電子受容性材料）を含む複合材料からなる単層で形成してもよいが、正孔輸送性材料とアクセプター性材料（電子受容性材料）とをそれぞれ別の層で積層して形成してもよい。
【０１７９】
正孔輸送層１２２は、正孔注入層１２１によって、第１の電極１１１から注入された正孔を発光層に輸送する層である。なお、正孔輸送層１２２は、正孔輸送性材料を含む層である。正孔輸送層１２２に用いる正孔輸送性材料は、特に正孔注入層１２１のＨＯＭＯ準位と同じ、あるいは近いＨＯＭＯ準位を有するものを用いることが好ましい。
【０１８０】
正孔注入層１２１に用いるアクセプター性材料としては、元素周期表における第４族乃至第８族に属する金属の酸化物を用いることができる。具体的には、酸化モリブデン、酸化バナジウム、酸化ニオブ、酸化タンタル、酸化クロム、酸化タングステン、酸化マンガン、酸化レニウムが挙げられる。中でも特に、酸化モリブデンは大気中でも安定であり、吸湿性が低く、扱いやすいため好ましい。その他、キノジメタン誘導体やクロラニル誘導体、ヘキサアザトリフェニレン誘導体などの有機アクセプターを用いることができる。具体的には、７，７，８，８−テトラシアノ−２，３，５，６−テトラフルオロキノジメタン（略称：Ｆ４−ＴＣＮＱ）、クロラニル、２，３，６，７，１０，１１−ヘキサシアノ−１，４，５，８，９，１２−ヘキサアザトリフェニレン（略称：ＨＡＴ−ＣＮ）等を用いることができる。
【０１８１】
正孔注入層１２１及び正孔輸送層１２２に用いる正孔輸送性材料としては、１０−６ｃｍ２／Ｖｓ以上の正孔移動度を有する物質が好ましい。なお、電子よりも正孔の輸送性の高い物質であれば、これら以外のものを用いることができる。
【０１８２】
正孔輸送性材料としては、π電子過剰型複素芳香族化合物（例えばカルバゾール誘導体やインドール誘導体）や芳香族アミン化合物が好ましく、具体例としては、４，４’−ビス［Ｎ−（１−ナフチル）−Ｎ−フェニルアミノ］ビフェニル（略称：ＮＰＢまたはα−ＮＰＤ）、Ｎ，Ｎ’−ビス（３−メチルフェニル）−Ｎ，Ｎ’−ジフェニル−［１，１’−ビフェニル］−４，４’−ジアミン（略称：ＴＰＤ）、４，４’−ビス［Ｎ−（スピロ−９，９’−ビフルオレン−２−イル）−Ｎ−フェニルアミノ］ビフェニル（略称：ＢＳＰＢ）、４−フェニル−４’−（９−フェニルフルオレン−９−イル）トリフェニルアミン（略称：ＢＰＡＦＬＰ）、４−フェニル−３’−（９−フェニルフルオレン−９−イル）トリフェニルアミン（略称：ｍＢＰＡＦＬＰ）、４−フェニル−４’−（９−フェニル−９Ｈ−カルバゾール−３−イル）トリフェニルアミン（略称：ＰＣＢＡ１ＢＰ）、３−［４−（９−フェナントリル）−フェニル］−９−フェニル−９Ｈ−カルバゾール（略称：ＰＣＰＰｎ）、Ｎ−（４−ビフェニル）−Ｎ−（９，９−ジメチル−９Ｈ−フルオレン−２−イル）−９−フェニル−９Ｈ−カルバゾール−３−アミン（略称：ＰＣＢｉＦ）、Ｎ−（１，１’−ビフェニル−４−イル）−Ｎ−［４−（９−フェニル−９Ｈ−カルバゾール−３−イル）フェニル］−９，９−ジメチル−９Ｈ−フルオレン−２−アミン（略称：ＰＣＢＢｉＦ）、４，４’−ジフェニル−４’’−（９−フェニル−９Ｈ−カルバゾール−３−イル）トリフェニルアミン（略称：ＰＣＢＢｉ１ＢＰ）、４−（１−ナフチル）−４’−（９−フェニル−９Ｈ−カルバゾール−３−イル）トリフェニルアミン（略称：ＰＣＢＡＮＢ）、４，４’−ジ（１−ナフチル）−４’’−（９−フェニル−９Ｈ−カルバゾール−３−イル）トリフェニルアミン（略称：ＰＣＢＮＢＢ）、９，９−ジメチル−Ｎ−フェニル−Ｎ−［４−（９−フェニル−９Ｈ−カルバゾール−３−イル）フェニル］フルオレン−２−アミン（略称：ＰＣＢＡＦ）、Ｎ−フェニル−Ｎ−［４−（９−フェニル−９Ｈ−カルバゾール−３−イル）フェニル］スピロ−９，９’−ビフルオレン−２−アミン（略称：ＰＣＢＡＳＦ）、４，４’，４’’−トリス（カルバゾール−９−イル）トリフェニルアミン（略称：ＴＣＴＡ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）などの芳香族アミン骨格を有する化合物、１，３−ビス（Ｎ−カルバゾリル）ベンゼン（略称：ｍＣＰ）、４，４’−ジ（Ｎ−カルバゾリル）ビフェニル（略称：ＣＢＰ）、３，６−ビス（３，５−ジフェニルフェニル）−９−フェニルカルバゾール（略称：ＣｚＴＰ）、３，３’−ビス（９−フェニル−９Ｈ−カルバゾール）（略称：ＰＣＣＰ）、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３��［Ｎ−（１−ナフチル）−Ｎ−（９−フェニルカルバゾール−３−イル）アミノ］−９−フェニルカルバゾール（略称：ＰＣｚＰＣＮ１）、１，３，５−トリス［４−（Ｎ−カルバゾリル）フェニル］ベンゼン（略称：ＴＣＰＢ）、９−［４−（１０−フェニル−９−アントラセニル）フェニル］−９Ｈ−カルバゾール（略称：ＣｚＰＡ）などのカルバゾール骨格を有する化合物、４，４’，４’’−（ベンゼン−１，３，５−トリイル）トリ（ジベンゾチオフェン）（略称：ＤＢＴ３Ｐ−ＩＩ）、２，８−ジフェニル−４−［４−（９−フェニル−９Ｈ−フルオレン−９−イル）フェニル］ジベンゾチオフェン（略称：ＤＢＴＦＬＰ−ＩＩＩ）、４−［４−（９−フェニル−９Ｈ−フルオレン−９−イル）フェニル］−６−フェニルジベンゾチオフェン（略称：ＤＢＴＦＬＰ−ＩＶ）などのチオフェン骨格を有する化合物、４，４’，４’’−（ベンゼン−１，３，５−トリイル）トリ（ジベンゾフラン）（略称：ＤＢＦ３Ｐ−ＩＩ）、４−｛３−［３−（９−フェニル−９Ｈ−フルオレン−９−イル）フェニル］フェニル｝ジベンゾフラン（略称：ｍｍＤＢＦＦＬＢｉ−ＩＩ）などのフラン骨格を有する化合物が挙げられる。
【０１８３】
さらに、ポリ（Ｎ−ビニルカルバゾール）（略称：ＰＶＫ）、ポリ（４−ビニルトリフェニルアミン）（略称：ＰＶＴＰＡ）、ポリ［Ｎ−（４−｛Ｎ’−［４−（４−ジフェニルアミノ）フェニル］フェニル−Ｎ’−フェニルアミノ｝フェニル）メタクリルアミド］（略称：ＰＴＰＤＭＡ）、ポリ［Ｎ，Ｎ’−ビス（４−ブチルフェニル）−Ｎ，Ｎ’−ビス（フェニル）ベンジジン］（略称：Ｐｏｌｙ−ＴＰＤ）などの高分子化合物を用いることもできる。
【０１８４】
但し、正孔輸送性材料は、上記に限られることなく公知の様々な材料を１種または複数種組み合わせて正孔輸送性材料として正孔注入層１２１及び正孔輸送層１２２に用いることができる。なお、正孔輸送層は、複数の層から形成されていてもよい。すなわち、例えば第１の正孔輸送層と第２の正孔輸送層とが積層されていてもよい。
【０１８５】
＜発光層＞
発光層は、発光物質を含む層である。なお、発光物質としては、青色、紫色、青紫色、緑色、黄緑色、黄色、橙色、赤色などの発光色を呈する物質を適宜用いる。複数の発光層に異なる発光物質を用いることにより異なる発光色を呈する構成（例えば、補色の関係にある発光色を組み合わせて得られる白色発光）とすることができる。さらに、一つの発光層が異なる発光物質を有する積層構造であってもよい。
【０１８６】
発光層は、発光物質（ゲスト材料）に加えて、１種または複数種の化合物（ホスト材料、アシスト材料）を有していてもよい。また、１種または複数種の化合物としては、本実施の形態で説明する正孔輸送性材料や電子輸送性材料の一方または両方を用いることができる。
【０１８７】
発光層１２３Ｒは、赤色発光を呈する物質（赤色発光物質）を有する。発光層１２３Ｇは、緑色発光を呈する物質（緑色発光物質）を有する。発光層１２３Ｂは、青色発光を呈する物質（青色発光物質）を有する。
【０１８８】
青色発光物質として一重項励起エネルギーを可視光領域の発光に換える発光物質を用い、緑色及び赤色発光物質としては三重項励起エネルギーを可視光領域の発光に変える発光物質を用いると、ＲＧＢのスペクトルバランスが良くなるため好ましい。
【０１８９】
また、図４（Ａ）に示す黄色の発光１１６Ｙを呈する発光素子１１５Ｙの発光層には、黄色発光を呈する物質（黄色発光物質）を用いることができる。黄色発光物質としては、三重項励起エネルギーを可視光領域の発光に変える発光物質を用いることが好ましい。
【０１９０】
発光層に用いることができる発光物質としては、特に限定は無く、一重項励起エネルギーを可視光領域の発光に変える発光物質、または三重項励起エネルギーを可視光領域の発光に変える発光物質を用いることができる。なお、上記発光物質としては、例えば、以下のようなものが挙げられる。
【０１９１】
一重項励起エネルギーを発光に変える発光物質としては、蛍光を発する物質（蛍光材料）が挙げられ、例えば、ピレン誘導体、アントラセン誘導体、トリフェニレン誘導体、フルオレン誘導体、カルバゾール誘導体、ジベンゾチオフェン誘導体、ジベンゾフラン誘導体、ジベンゾキノキサリン誘導体、キノキサリン誘導体、ピリジン誘導体、ピリミジン誘導体、フェナントレン誘導体、ナフタレン誘導体などが挙げられる。特にピレン誘導体は発光量子収率が高いので好ましい。ピレン誘導体の具体例としては、Ｎ，Ｎ’−ビス（３−メチルフェニル）−Ｎ，Ｎ’−ビス［３−（９−フェニル−９Ｈ−フルオレン−９−イル）フェニル］ピレン−１，６−ジアミン（略称：１，６ｍＭｅｍＦＬＰＡＰｒｎ）、Ｎ，Ｎ’−ジフェニル−Ｎ，Ｎ’−ビス［４−（９−フェニル−９Ｈ−フルオレン−９−イル）フェニル］ピレン−１，６−ジアミン（略称：１，６ＦＬＰＡＰｒｎ）、Ｎ，Ｎ’−ビス（ジベンゾフラン−２−イル）−Ｎ，Ｎ’−ジフェニルピレン−１，６−ジアミン（略称：１，６ＦｒＡＰｒｎ）、Ｎ，Ｎ’−ビス（ジベンゾチオフェン−２−イル）−Ｎ，Ｎ’−ジフェニルピレン−１，６−ジアミン（略称：１，６ＴｈＡＰｒｎ）、Ｎ，Ｎ’−（ピレン−１，６−ジイル）ビス［（Ｎ−フェニルベンゾ［ｂ］ナフト［１，２−ｄ］フラン）−６−アミン］（略称：１，６ＢｎｆＡＰｒｎ）、Ｎ，Ｎ’−（ピレン−１，６−ジイル）ビス［（Ｎ−フェニルベンゾ［ｂ］ナフト［１，２−ｄ］フラン）−８−アミン］（略称：１，６ＢｎｆＡＰｒｎ−０２）、Ｎ，Ｎ’−（ピレン−１，６−ジイル）ビス［（６，Ｎ−ジフェニルベンゾ［ｂ］ナフト［１，２−ｄ］フラン）−８−アミン］（略称：１，６ＢｎｆＡＰｒｎ−０３）などが挙げられる。ピレン誘導体は、本発明の一態様の表示装置における青色の色度を良好な値とするのに有用な化合物群である。
【０１９２】
その他にも、５，６−ビス［４−（１０−フェニル−９−アントリル）フェニル］−２，２’−ビピリジン（略称：ＰＡＰ２ＢＰｙ）、５，６−ビス［４’−（１０−フェニル−９−アントリル）ビフェニル−４−イル］−２，２’−ビピリジン（略称：ＰＡＰＰ２ＢＰｙ）、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）、４−（９Ｈ−カルバゾール−９−イル）−４’−（９，１０−ジフェニル−２−アントリル）トリフェニルアミン（略称：２ＹＧＡＰＰＡ）、Ｎ，９−ジフェニル−Ｎ−［４−（１０−フェニル−９−アントリル）フェニル］−９Ｈ−カルバゾール−３−アミン（略称：ＰＣＡＰＡ）、４−（１０−フェニル−９−アントリル）−４’−（９−フェニル−９Ｈ−カルバゾール−３−イル）トリフェニルアミン（略称：ＰＣＢＡＰＡ）、４−［４−（１０−フェニル−９−アントリル）フェニル］−４’−（９−フェニル−９Ｈ−カルバゾール−３−イル）トリフェニルアミン（略称：ＰＣＢＡＰＢＡ）、ペリレン、２，５，８，１１−テトラ（ｔｅｒｔ−ブチル）ペリレン（略称：ＴＢＰ）、Ｎ，Ｎ’’−（２−ｔｅｒｔ−ブチルアントラセン−９，１０−ジイルジ−４，１−フェニレン）ビス［Ｎ，Ｎ’，Ｎ’−トリフェニル−１，４−フェニレンジアミン］（略称：ＤＰＡＢＰＡ）、Ｎ，９−ジフェニル−Ｎ−［４−（９，１０−ジフェニル−２−アントリル）フェニル］−９Ｈ−カルバゾール−３−アミン（略称：２ＰＣＡＰＰＡ）、Ｎ−［４−（９，１０−ジフェニル−２−アントリル）フェニル］−Ｎ，Ｎ’，Ｎ’−トリフェニル−１，４−フェニレンジアミン（略称：２ＤＰＡＰＰＡ）等を用いることができる。
【０１９３】
また、三重項励起エネルギーを発光に変える発光物質としては、例えば、燐光を発する物質（燐光材料）、及び、熱活性化遅延蛍光を示す熱活性化遅延蛍光（Ｔｈｅｒｍａｌｌｙ  ａｃｔｉｖａｔｅｄ  ｄｅｌａｙｅｄ  ｆｌｕｏｒｅｓｃｅｎｃｅ：ＴＡＤＦ）材料が挙げられる。
【０１９４】
燐光材料としては、有機金属錯体、金属錯体（白金錯体）、希土類金属錯体等が挙げられる。これらは、物質ごとに異なる発光色（発光ピーク）を示すため、必要に応じて適宜選択して用いる。
【０１９５】
青色または緑色を呈し、発光スペクトルのピーク波長が４５０ｎｍ以上５７０ｎｍ以下である燐光材料としては、以下のような物質が挙げられる。
【０１９６】
例えば、トリス｛２−［５−（２−メチルフェニル）−４−（２，６−ジメチルフェニル）−４Ｈ−１，２，４−トリアゾール−３−イル−κＮ２］フェニル−κＣ｝イリジウム（ＩＩＩ）（略称：［Ｉｒ（ｍｐｐｔｚ−ｄｍｐ）３］）、トリス（５−メチル−３，４−ジフェニル−４Ｈ−１，２，４−トリアゾラト）イリジウム（ＩＩＩ）（略称：［Ｉｒ（Ｍｐｔｚ）３］）、トリス［４−（３−ビフェニル）−５−イソプロピル−３−フェニル−４Ｈ−１，２，４−トリアゾラト］イリジウム（ＩＩＩ）（略称：［Ｉｒ（ｉＰｒｐｔｚ−３ｂ）３］）、トリス［３−（５−ビフェニル）−５−イソプロピル−４−フェニル−４Ｈ−１，２，４−トリアゾラト］イリジウム（ＩＩＩ）（略称：［Ｉｒ（ｉＰｒ５ｂｔｚ）３］）、のような４Ｈ−トリアゾール骨格を有する有機金属錯体、トリス［３−メチル−１−（２−メチルフェニル）−５−フェニル−１Ｈ−１，２，４−トリアゾラト］イリジウム（ＩＩＩ）（略称：［Ｉｒ（Ｍｐｔｚ１−ｍｐ）３］）、トリス（１−メチル−５−フェニル−３−プロピル−１Ｈ−１，２，４−トリアゾラト）イリジウム（ＩＩＩ）（略称：［Ｉｒ（Ｐｒｐｔｚ１−Ｍｅ）３］）のような１Ｈ−トリアゾール骨格を有する有機金属錯体、ｆａｃ−トリス［１−（２，６−ジイソプロピルフェニル）−２−フェニル−１Ｈ−イミダゾール］イリジウム（ＩＩＩ）（略称：［Ｉｒ（ｉＰｒｐｍｉ）３］）、トリス［３−（２，６−ジメチルフェニル）−７−メチルイミダゾ［１，２−ｆ］フェナントリジナト］イリジウム（ＩＩＩ）（略称：［Ｉｒ（ｄｍｐｉｍｐｔ−Ｍｅ）３］）のようなイミダゾール骨格を有する有機金属錯体、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒｐｉｃ）、ビス［２−（３，５−ビストリフルオロメチルフェニル）ピリジナト−Ｎ，Ｃ２’］イリジウム（ＩＩＩ）ピコリナート（略称：［Ｉｒ（ＣＦ３ｐｐｙ）２（ｐｉｃ）］）、ビス［２−（４’，６’−ジフルオロフェニル）ピリジナト−Ｎ，Ｃ２’］イリジウム（ＩＩＩ）アセチルアセトナート（略称：ＦＩｒ（ａｃａｃ））のように電子吸引基を有するフェニルピリジン誘導体を配位子とする有機金属錯体等が挙げられる。
【０１９７】
緑色または黄色を呈し、発光スペクトルのピーク波長が４９５ｎｍ以上５９０ｎｍ以下である燐光材料としては、以下のような物質が挙げられる。
【０１９８】
例えば、トリス（４−メチル−６−フェニルピリミジナト）イリジウム（ＩＩＩ）（略称：［Ｉｒ（ｍｐｐｍ）３］）、トリス（４−ｔ−ブチル−６−フェニルピリミジナト）イリジウム（ＩＩＩ）（略称：［Ｉｒ（ｔＢｕｐｐｍ）３］）、（アセチルアセトナト）ビス（６−メチル−４−フェニルピリミジナト）イリジウム（ＩＩＩ）（略称：［Ｉｒ（ｍｐｐｍ）２（ａｃａｃ）］）、（アセチルアセトナト）ビス（６−ｔｅｒｔ−ブチル−４−フェニルピリミジナト）イリジウム（ＩＩＩ）（略称：［Ｉｒ（ｔＢｕｐｐｍ）２（ａｃａｃ）］）、（アセチルアセトナト）ビス［６−（２−ノルボルニル）−４−フェニルピリミジナト］イリジウム（ＩＩＩ）（略称：［Ｉｒ（ｎｂｐｐｍ）２（ａｃａｃ）］）、（アセチルアセトナト）ビス［５−メチル−６−（２−メチルフェニル）−４−フェニルピリミジナト］イリジウム（ＩＩＩ）（略称：［Ｉｒ（ｍｐｍｐｐｍ）２（ａｃａｃ）］）、（アセチルアセトナト）ビス｛４，６−ジメチル−２−［６−（２，６−ジメチルフェニル）−４−ピリミジニル−κＮ３］フェニル−κＣ｝イリジウム（ＩＩＩ）（略称：［Ｉｒ（ｄｍｐｐｍ−ｄｍｐ）２（ａｃａｃ）］）、（アセチルアセトナト）ビス（４，６−ジフェニルピリミジナト）イリジウム（ＩＩＩ）（略称：［Ｉｒ（ｄｐｐｍ）２（ａｃａｃ）］）のようなピリミジン骨格を有する有機金属イリジウム錯体、（アセチルアセトナト）ビス（３，５−ジメチル−２−フェニルピラジナト）イリジウム（ＩＩＩ）（略称：［Ｉｒ（ｍｐｐｒ−Ｍｅ）２（ａｃａｃ）］）、（アセチルアセトナト）ビス（５−イソプロピル−３−メチル−２−フェニルピラジナト）イリジウム（ＩＩＩ）（略称：［Ｉｒ（ｍｐｐｒ−ｉＰｒ）２（ａｃａｃ）］）のようなピラジン骨格を有する有機金属イリジウム錯体、トリス（２−フェニルピリジナト−Ｎ，Ｃ２’）イリジウム（ＩＩＩ）（略称：［Ｉｒ（ｐｐｙ）３］）、ビス（２−フェニルピリジナト−Ｎ，Ｃ２’）イリジウム（ＩＩＩ）アセチルアセトナート（略称：［Ｉｒ（ｐｐｙ）２（ａｃａｃ）］）、ビス（ベンゾ［ｈ］キノリナト）イリジウム（ＩＩＩ）アセチルアセトナート（略称：［Ｉｒ（ｂｚｑ）２（ａｃａｃ）］）、トリス（ベンゾ［ｈ］キノリナト）イリジウム（ＩＩＩ）（略称：［Ｉｒ（ｂｚｑ）３］）、トリス（２−フェニルキノリナト−Ｎ，Ｃ２’）イリジウム（ＩＩＩ）（略称：［Ｉｒ（ｐｑ）３］）、ビス（２−フェニルキノリナト−Ｎ，Ｃ２’）イリジウム（ＩＩＩ）アセチルアセトナート（略称：［Ｉｒ（ｐｑ）２（ａｃａｃ）］）のようなピリジン骨格を有する有機金属イリジウム錯体、ビス（２，４−ジフェニル−１，３−オキサゾラト−Ｎ，Ｃ２’）イリジウム（ＩＩＩ）アセチルアセトナート（略称：［Ｉｒ（ｄｐｏ）２（ａｃａｃ）］）、ビス｛２−［４’−（パーフルオロフェニル）フェニル］ピリジナト−Ｎ，Ｃ２’｝イリジウム（ＩＩＩ）アセチルアセトナート（略称：［Ｉｒ（ｐ−ＰＦ−ｐｈ）２（ａｃａｃ）］）、ビス（２−フェニルベンゾチアゾラト−Ｎ，Ｃ２’）イリジウム（ＩＩＩ）アセチルアセトナート（略称：［Ｉｒ（ｂｔ）２（ａｃａｃ）］）などの有機金属錯体の他、トリス（アセチルアセトナト）（モノフェナン��ロリン）テルビウム（ＩＩＩ）（略称：［Ｔｂ（ａｃａｃ）３（Ｐｈｅｎ）］）のような希土類金属錯体が挙げられる。
【０１９９】
上述した中で、ピリジン骨格（特にフェニルピリジン骨格）またはピリミジン骨格を有する有機金属イリジウム錯体は、本発明の一態様の表示装置における緑色の色度を良好な値とするのに有用な化合物群である。
【０２００】
黄色または赤色を呈し、発光スペクトルのピーク波長が５７０ｎｍ以上７５０ｎｍ以下である燐光材料としては、以下のような物質が挙げられる。
【０２０１】
例えば、（ジイソブチリルメタナト）ビス［４，６−ビス（３−メチルフェニル）ピリミジナト］イリジウム（ＩＩＩ）（略称：［Ｉｒ（５ｍｄｐｐｍ）２（ｄｉｂｍ）］）、ビス［４，６−ビス（３−メチルフェニル）ピリミジナト］（ジピバロイルメタナト）イリジウム（ＩＩＩ）（略称：［Ｉｒ（５ｍｄｐｐｍ）２（ｄｐｍ）］）、（ジピバロイルメタナト）ビス［４，６−ジ（ナフタレン−１−イル）ピリミジナト］イリジウム（ＩＩＩ）（略称：［Ｉｒ（ｄ１ｎｐｍ）２（ｄｐｍ）］）のようなピリミジン骨格を有する有機金属錯体、（アセチルアセトナト）ビス（２，３，５−トリフェニルピラジナト）イリジウム（ＩＩＩ）（略称：［Ｉｒ（ｔｐｐｒ）２（ａｃａｃ）］）、ビス（２，３，５−トリフェニルピラジナト）（ジピバロイルメタナト）イリジウム（ＩＩＩ）（略称：［Ｉｒ（ｔｐｐｒ）２（ｄｐｍ）］）、ビス｛４，６−ジメチル−２−［３−（３，５−ジメチルフェニル）−５−フェニル−２−ピラジニル−κＮ］フェニル−κＣ｝（２，６−ジメチル−３，５−ヘプタンジオナト−κ２Ｏ，Ｏ’）イリジウム（ＩＩＩ）（略称：［Ｉｒ（ｄｍｄｐｐｒ−Ｐ）２（ｄｉｂｍ）］）、ビス｛４，６−ジメチル−２−［５−（４−シアノ−２，６−ジメチルフェニル）−３−（３，５−ジメチルフェニル）−２−ピラジニル−κＮ］フェニル−κＣ｝（２，２，６，６−テトラメチル−３，５−ヘプタンジオナト−κ２Ｏ，Ｏ’）イリジウム（ＩＩＩ）（略称：［Ｉｒ（ｄｍｄｐｐｒ−ｄｍＣＰ）２（ｄｐｍ）］）、（アセチルアセトナト）ビス［２−メチル−３−フェニルキノキサリナト−Ｎ，Ｃ２’］イリジウム（ＩＩＩ）（略称：［Ｉｒ（ｍｐｑ）２（ａｃａｃ）］）、（アセチルアセトナト）ビス（２，３−ジフェニルキノキサリナト−Ｎ，Ｃ２’）イリジウム（ＩＩＩ）（略称：［Ｉｒ（ｄｐｑ）２（ａｃａｃ）］）、（アセチルアセトナト）ビス［２，３−ビス（４−フルオロフェニル）キノキサリナト］イリジウム（ＩＩＩ）（略称：［Ｉｒ（Ｆｄｐｑ）２（ａｃａｃ）］）のようなピラジン骨格を有する有機金属錯体や、トリス（１−フェニルイソキノリナト−Ｎ，Ｃ２’）イリジウム（ＩＩＩ）（略称：［Ｉｒ（ｐｉｑ）３］）、ビス（１−フェニルイソキノリナト−Ｎ，Ｃ２’）イリジウム（ＩＩＩ）アセチルアセトナート（略称：［Ｉｒ（ｐｉｑ）２（ａｃａｃ）］）のようなピリジン骨格を有する有機金属錯体、２，３，７，８，１２，１３，１７，１８−オクタエチル−２１Ｈ，２３Ｈ−ポルフィリン白金（ＩＩ）（略称：［ＰｔＯＥＰ］）のような白金錯体、トリス（１，３−ジフェニル−１，３−プロパンジオナト）（モノフェナントロリン）ユーロピウム（ＩＩＩ）（略称：［Ｅｕ（ＤＢＭ）３（Ｐｈｅｎ）］）、トリス［１−（２−テノイル）−３，３，３−トリフルオロアセトナト］（モノフェナントロリン）ユーロピウム（ＩＩＩ）（略称：［Ｅｕ（ＴＴＡ）３（Ｐｈｅｎ）］）のような希土類金属錯体が挙げられる。
【０２０２】
上述した中で、ピラジン骨格を有する有機金属イリジウム錯体は、本発明の一態様の表示装置における赤色の色度を良好な値とするのに有用な化合物群である。特に、［Ｉｒ（ｄｍｄｐｐｒ−ｄｍＣＰ）２（ｄｐｍ）］のようにシアノ基を有する有機金属イリジウム錯体は、安定性が高く好ましい。
【０２０３】
なお、青色の発光物質としては、フォトルミネッセンスのピーク波長が４３０ｎｍ以上４７０ｎｍ以下、より好ましくは４３０ｎｍ以上４６０ｎｍ以下の物質を用いることが好ましい。また、緑色の発光物質としては、フォトルミネッセンスのピーク波長が５００ｎｍ以上５４０ｎｍ以下、より好ましくは５００ｎｍ以上５３０ｎｍ以下の物質を用いることが好ましい。赤色の発光物質としては、フォトルミネッセンスのピーク波長が６１０ｎｍ以上６８０ｎｍ以下、より好ましくは６２０ｎｍ以上６８０ｎｍ以下の物質を用いることが好ましい。なお、フォトルミネッセンス測定は溶液、薄膜のいずれでもよい。
【０２０４】
このような化合物と、マイクロキャビティ効果を併用することで、より容易に上述した色度を達成することができる。このとき、マイクロキャビティ効果を得るのに必要な半透過・半反射電極（金属薄膜部分）の膜厚は、２０ｎｍ以上４０ｎｍ以下が好ましい。より好ましくは２５ｎｍより大きく４０ｎｍ以下である。なお、４０ｎｍを超えると効率が低下してしまう可能性がある。
【０２０５】
発光層に用いる化合物（ホスト材料、アシスト材料）としては、発光物質（ゲスト材料）のエネルギーギャップより大きなエネルギーギャップを有する物質を、一種もしくは複数種選択して用いる。なお、上述した正孔輸送性材料及び後述する電子輸送性材料は、それぞれ、ホスト材料またはアシスト材料として用いることもできる。
【０２０６】
発光物質が蛍光材料である場合、ホスト材料としては、一重項励起状態のエネルギー準位が大きく、三重項励起状態のエネルギー準位が小さい有機化合物を用いるのが好ましい。例えば、アントラセン誘導体やテトラセン誘導体を用いるのが好ましい。具体的には、９−フェニル−３−［４−（１０−フェニル−９−アントリル）フェニル］−９Ｈ−カルバゾール（略称：ＰＣｚＰＡ）、３−［４−（１−ナフチル）−フェニル］−９−フェニル−９Ｈ−カルバゾール（略称：ＰＣＰＮ）、９−［４−（１０−フェニル−９−アントラセニル）フェニル］−９Ｈ−カルバゾール（略称：ＣｚＰＡ）、７−［４−（１０−フェニル−９−アントリル）フェニル］−７Ｈ−ジベンゾ［ｃ，ｇ］カルバゾール（略称：ｃｇＤＢＣｚＰＡ）、６−［３−（９，１０−ジフェニル−２−アントリル）フェニル］−ベンゾ［ｂ］ナフト［１，２−ｄ］フラン（略称：２ｍＢｎｆＰＰＡ）、９−フェニル−１０−｛４−（９−フェニル−９Ｈ−フルオレン−９−イル）ビフェニル−４’−イル｝アントラセン（略称：ＦＬＰＰＡ）、５，１２−ジフェニルテトラセン、５，１２−ビス（ビフェニル−２−イル）テトラセンなどが挙げられる。
【０２０７】
発光物質が燐光材料である場合、ホスト材料としては、発光物質の三重項励起エネルギー（基底状態と三重項励起状態とのエネルギー差）よりも三重項励起エネルギーの大きい有機化合物を選択すればよい。なお、この場合には、亜鉛やアルミニウム系金属錯体、オキサジアゾール誘導体、トリアゾール誘導体、ベンゾイミダゾール誘導体、キノキサリン誘導体、ジベンゾキノキサリン誘導体、ジベンゾチオフェン誘導体、ジベンゾフラン誘導体、ピリミジン誘導体、トリアジン誘導体、ピリジン誘導体、ビピリジン誘導体、フェナントロリン誘導体、芳香族アミンやカルバゾール誘導体等を用いることができる。
【０２０８】
具体的には、トリス（８−キノリノラト）アルミニウム（ＩＩＩ）（略称：Ａｌｑ）、トリス（４−メチル−８−キノリノラト）アルミニウム（ＩＩＩ）（略称：Ａｌｍｑ３）、ビス（１０−ヒドロキシベンゾ［ｈ］キノリナト）ベリリウム（ＩＩ）（略称：ＢｅＢｑ２）、ビス（２−メチル−８−キノリノラト）（４−フェニルフェノラト）アルミニウム（ＩＩＩ）（略称：ＢＡｌｑ）、ビス（８−キノリノラト）亜鉛（ＩＩ）（略称：Ｚｎｑ）、ビス［２−（２−ベンゾオキサゾリル）フェノラト］亜鉛（ＩＩ）（略称：Ｚｎ（ＢＯＸ）２）、ビス［２−（２−ベンゾチアゾリル）フェノラト］亜鉛（ＩＩ）（略称：ＺｎＢＴＺ）などの金属錯体、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ビフェニリル）−４−フェニル−５−（４−ｔｅｒｔ−ブチルフェニル）−１，２，４−トリアゾール（略称：ＴＡＺ）、２，２’，２’’−（１，３，５−ベンゼントリイル）−トリス（１−フェニル−１Ｈ−ベンゾイミダゾール）（略称：ＴＰＢＩ）、バソフェナントロリン（略称：ＢＰｈｅｎ）、バソキュプロイン（略称：ＢＣＰ）、２，９−ビス（ナフタレン−２−イル）−４，７−ジフェニル−１，１０−フェナントロリン（略称：ＮＢＰｈｅｎ）、９−［４−（５−フェニル−１，３，４−オキサジアゾール−２−イル）フェニル］−９Ｈ−カルバゾール（略称：ＣＯ１１）などの複素環化合物、ＮＰＢ、ＴＰＤ、ＢＳＰＢなどの芳香族アミン化合物が挙げられる。
【０２０９】
また、アントラセン誘導体、フェナントレン誘導体、ピレン誘導体、クリセン誘導体、ジベンゾ［ｇ，ｐ］クリセン誘導体等の縮合多環芳香族化合物が挙げられ、具体的には、９，１０−ジフェニルアントラセン（略称：ＤＰＡｎｔｈ）、Ｎ，Ｎ−ジフェニル−９−［４−（１０−フェニル−９−アントリル）フェニル］−９Ｈ−カルバゾール−３−アミン（略称：ＣｚＡ１ＰＡ）、４−（１０−フェニル−９−アントリル）トリフェニルアミン（略称：ＤＰｈＰＡ）、ＹＧＡＰＡ、ＰＣＡＰＡ、Ｎ，９−ジフェニル−Ｎ−｛４−［４−（１０−フェニル−９−アントリル）フェニル］フェニル｝−９Ｈ−カルバゾール−３−アミン（略称：ＰＣＡＰＢＡ）、９，１０−ジフェニル−２−［Ｎ−フェニル−Ｎ−（９−フェニル−９Ｈ−カルバゾール−３−イル）アミノ］アントラセン（略称：２ＰＣＡＰＡ）、６，１２−ジメトキシ−５，１１−ジフェニルクリセン、Ｎ，Ｎ，Ｎ’，Ｎ’，Ｎ’’，Ｎ’’，Ｎ’’’，Ｎ’’’−オクタフェニルジベンゾ［ｇ，ｐ］クリセン−２，７，１０，１５−テトラアミン（略称：ＤＢＣ１）、９−［４−（１０−フェニル−９−アントラセニル）フェニル］−９Ｈ−カルバゾール（略称：ＣｚＰＡ）、３，６−ジフェニル−９−［４−（１０−フェニル−９−アントリル）フェニル］−９Ｈ−カルバゾール（略称：ＤＰＣｚＰＡ）、９，１０−ビス（３，５−ジフェニルフェニル）アントラセン（略称：ＤＰＰＡ）、９，１０−ジ（２−ナフチル）アントラセン（略称：ＤＮＡ）、２−ｔｅｒｔ−ブチル−９，１０−ジ（２−ナフチル）アントラセン（略称：ｔ−ＢｕＤＮＡ）、９，９’−ビアントリル（略称：ＢＡＮＴ）、９，９’−（スチルベン−３，３’−ジイル）ジフェナントレン（略称：ＤＰＮＳ）、９，９’−（スチルベン−４，４’−ジイル）ジフェナントレン（略称：ＤＰＮＳ２）、１，３，５−トリ（１−ピレニル）ベンゼン（略称：ＴＰＢ３）などを用いることができる。
【０２１０】
また、発光層に複数の化合物を用いる場合、励起錯体を形成する化合物を発光物質と混合して用いることが好ましい。この場合、様々な化合物を適宜組み合わせて用いることができるが、効率よく励起錯体を形成するためには、正孔を受け取りやすい化合物（正孔輸送性材料）と、電子を受け取りやすい化合物（電子輸送性材料）とを組み合わせることが特に好ましい。なお、正孔輸送性材料及び電子輸送性材料の具体例については、本実施の形態で示す材料を用いることができる。
【０２１１】
ＴＡＤＦ材料とは、三重項励起状態をわずかな熱エネルギーによって一重項励起状態にアップコンバート（逆項間交差）が可能で、一重項励起状態からの発光（蛍光）を効率よく呈する材料のことである。また、熱活性化遅延蛍光が効率良く得られる条件としては、三重項励起準位と一重項励起準位のエネルギー差が０ｅＶ以上０．２ｅＶ以下、好ましくは０ｅＶ以上０．１ｅＶ以下であることが挙げられる。また、ＴＡＤＦ材料における遅延蛍光とは、通常の蛍光と同様のスペクトルを持ちながら、寿命が著しく長い発光をいう。その寿命は、１０−６秒以上、好ましくは１０−３秒以上である。
【０２１２】
ＴＡＤＦ材料としては、例えば、フラーレンやその誘導体、プロフラビン等のアクリジン誘導体、エオシン等が挙げられる。また、マグネシウム（Ｍｇ）、亜鉛（Ｚｎ）、カドミウム（Ｃｄ）、スズ（Ｓｎ）、白金（Ｐｔ）、インジウム（Ｉｎ）、もしくはパラジウム（Ｐｄ）等を含む金属含有ポルフィリンが挙げられる。金属含有ポルフィリンとしては、例えば、プロトポルフィリン−フッ化スズ錯体（ＳｎＦ２（Ｐｒｏｔｏ  ＩＸ））、メソポルフィリン−フッ化スズ錯体（ＳｎＦ２（Ｍｅｓｏ  ＩＸ））、ヘマトポルフィリン−フッ化スズ錯体（ＳｎＦ２（Ｈｅｍａｔｏ  ＩＸ））、コプロポルフィリンテトラメチルエステル−フッ化スズ錯体（ＳｎＦ２（Ｃｏｐｒｏ  ＩＩＩ−４Ｍｅ））、オクタエチルポルフィリン−フッ化スズ錯体（ＳｎＦ２（ＯＥＰ））、エチオポルフィリン−フッ化スズ錯体（ＳｎＦ２（Ｅｔｉｏ  Ｉ））、オクタエチルポルフィリン−塩化白金錯体（ＰｔＣｌ２ＯＥＰ）等が挙げられる。
【０２１３】
その他にも、２−（ビフェニル−４−イル）−４，６−ビス（１２−フェニルインドロ［２，３−ａ］カルバゾール−１１−イル）−１，３，５−トリアジン（ＰＩＣ−ＴＲＺ）、２−｛４−［３−（Ｎ−フェニル−９Ｈ−カルバゾール−３−イル）−９Ｈ−カルバゾール−９−イル］フェニル｝−４，６−ジフェニル−１，３，５−トリアジン（ＰＣＣｚＰＴｚｎ）、２−［４−（１０Ｈ−フェノキサジン−１０−イル）フェニル］−４，６−ジフェニル−１，３，５−トリアジン（ＰＸＺ−ＴＲＺ）、３−［４−（５−フェニル−５，１０−ジヒドロフェナジン−１０−イル）フェニル］−４，５−ジフェニル−１，２，４−トリアゾール（ＰＰＺ−３ＴＰＴ）、３−（９，９−ジメチル−９Ｈ−アクリジン−１０−イル）−９Ｈ−キサンテン−９−オン（ＡＣＲＸＴＮ）、ビス［４−（９，９−ジメチル−９，１０−ジヒドロアクリジン）フェニル］スルホン（ＤＭＡＣ−ＤＰＳ）、１０−フェニル−１０Ｈ，１０’Ｈ−スピロ［アクリジン−９，９’−アントラセン］−１０’−オン（ＡＣＲＳＡ）、等のπ電子過剰型複素芳香環及びπ電子不足型複素芳香環を有する複素環化合物を用いることができる。なお、π電子過剰型複素芳香環とπ電子不足型複素芳香環とが直接結合した物質は、π電子過剰型複素芳香環のドナー性とπ電子不足型複素芳香環のアクセプター性が共に強くなり、一重項励起状態と三重項励起状態のエネルギー差が小さくなるため、特に好ましい。
【０２１４】
なお、ＴＡＤＦ材料を用いる場合、他の有機化合物と組み合わせて用いることもできる。
【０２１５】
＜電子輸送層＞
電子輸送層１２４は、電子注入層１２５によって、第２の電極１１２から注入された電子を発光層に輸送する層である。なお、電子輸送層１２４は、電子輸送性材料を含む層である。電子輸送層１２４に用いる電子輸送性材料は、１×１０−６ｃｍ２／Ｖｓ以上の電子移動度を有する物質が好ましい。なお、正孔よりも電子の輸送性の高い物質であれば、これら以外のものを用いることができる。
【０２１６】
電子輸送性材料としては、キノリン配位子、ベンゾキノリン配位子、オキサゾール配位子、あるいはチアゾール配位子を有する金属錯体、オキサジアゾール誘導体、トリアゾール誘導体、フェナントロリン誘導体、ピリジン誘導体、ビピリジン誘導体などが挙げられる。その他、含窒素複素芳香族化合物のようなπ電子不足型複素芳香族化合物を用いることもできる。
【０２１７】
具体的には、Ａｌｑ３、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ＢＡｌｑ、Ｚｎ（ＢＯＸ）２、ビス［２−（２−ヒドロキシフェニル）ベンゾチアゾラト］亜鉛（略称：Ｚｎ（ＢＴＺ）２）などの金属錯体、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４’−ｔｅｒｔ−ブチルフェニル）−４−フェニル−５−（４’’−ビフェニル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）、４，４’−ビス（５−メチルベンゾオキサゾール−２−イル）スチルベン（略称：ＢｚＯｓ）などの複素芳香族化合物、２−［３−（ジベンゾチオフェン−４−イル）フェニル］ジベンゾ［ｆ，ｈ］キノキサリン（略称：２ｍＤＢＴＰＤＢｑ−ＩＩ）、２−［３’−（ジベンゾチオフェン−４−イル）ビフェニル−３−イル］ジベンゾ［ｆ，ｈ］キノキサリン（略称：２ｍＤＢＴＢＰＤＢｑ−ＩＩ）、２−［４−（３，６−ジフェニル−９Ｈ−カルバゾール−９−イル）フェニル］ジベンゾ［ｆ，ｈ］キノキサリン（略称：２ＣｚＰＤＢｑ−ＩＩＩ）、７−［３−（ジベンゾチオフェン−４−イル）フェニル］ジベンゾ［ｆ，ｈ］キノキサリン（略称：７ｍＤＢＴＰＤＢｑ−ＩＩ）、６−［３−（ジベンゾチオフェン−４−イル）フェニル］ジベンゾ［ｆ，ｈ］キノキサリン（略称：６ｍＤＢＴＰＤＢｑ−ＩＩ）等のキノキサリンないしはジベンゾキノキサリン誘導体を用いることができる。
【０２１８】
また、ポリ（２，５−ピリジンジイル）（略称：ＰＰｙ）、ポリ［（９，９−ジヘキシルフルオレン−２，７−ジイル）−ｃｏ−（ピリジン−３，５−ジイル）］（略称：ＰＦ−Ｐｙ）、ポリ［（９，９−ジオクチルフルオレン−２，７−ジイル）−ｃｏ−（２，２’−ビピリジン−６，６’−ジイル）］（略称：ＰＦ−ＢＰｙ）のような高分子化合物を用いることもできる。
【０２１９】
また、電子輸送層１２４は、単層のものだけでなく、上記物質からなる層が２層以上積層した構造であってもよい。
【０２２０】
＜電子注入層＞
電子注入層１２５は、電子注入性の高い物質を含む層である。電子注入層１２５には、フッ化リチウム（ＬｉＦ）、フッ化セシウム（ＣｓＦ）、フッ化カルシウム（ＣａＦ２）、リチウム酸化物（ＬｉＯｘ）等のようなアルカリ金属、アルカリ土類金属、またはそれらの化合物を用いることができる。また、フッ化エルビウム（ＥｒＦ３）のような希土類金属化合物を用いることができる。また、電子注入層１２５にエレクトライドを用いてもよい。エレクトライドとしては、例えば、カルシウムとアルミニウムの混合酸化物に電子を高濃度添加した物質等が挙げられる。なお、上述した電子輸送層１２４を構成する物質を用いることもできる。
【０２２１】
また、電子注入層１２５に、有機化合物と電子供与体（ドナー）とを混合してなる複合材料を用いてもよい。このような複合材料は、電子供与体によって有機化合物に電子が発生するため、電子注入性及び電子輸送性に優れている。この場合、有機化合物としては、発生した電子の輸送に優れた材料であることが好ましく、具体的には、例えば上述した電子輸送層１２４に用いる電子輸送性材料（金属錯体や複素芳香族化合物等）を用いることができる。電子供与体としては、有機化合物に対し電子供与性を示す物質であればよい。具体的には、アルカリ金属やアルカリ土類金属や希土類金属が好ましく、リチウム、セシウム、マグネシウム、カルシウム、エルビウム、イッテルビウム等が挙げられる。また、アルカリ金属酸化物やアルカリ土類金属酸化物が好ましく、リチウム酸化物、カルシウム酸化物、バリウム酸化物等が挙げられる。また、酸化マグネシウムのようなルイス塩基を用いることもできる。また、テトラチアフルバレン（略称：ＴＴＦ）等の有機化合物を用いることもできる。
【０２２２】
なお、本実施の形態で示す発光素子の作製には、蒸着法などの真空プロセスや、スピンコート法やインクジェット法などの溶液プロセスを用いることができる。蒸着法を用いる場合には、スパッタ法、イオンプレーティング法、イオンビーム蒸着法、分子線蒸着法、真空蒸着法などの物理蒸着法（ＰＶＤ法）や、化学蒸着法（ＣＶＤ法）等を用いることができる。特に発光素子のＥＬ層に含まれる機能層（正孔注入層、正孔輸送層、発光層、電子輸送層、電子注入層）については、蒸着法（真空蒸着法等）、塗布法（ディップコート法、ダイコート法、バーコート法、スピンコート法、スプレーコート法等）、印刷法（インクジェット法、スクリーン（孔版印刷）法、オフセット（平版印刷）法、フレキソ（凸版印刷）法、グラビア法、マイクロコンタクト法等）などの方法により形成することができる。
【０２２３】
なお、本実施の形態で示す発光素子のＥＬ層を構成する各機能層（正孔注入層、正孔輸送層、発光層、電子輸送層、電子注入層）は、上述した材料に限られることはなく、それ以外の材料であっても各層の機能を満たせるものであれば組み合わせて用いることができる。一例としては、高分子化合物（オリゴマー、デンドリマー、ポリマー等）、中分子化合物（低分子と高分子の中間領域の化合物：分子量４００〜４０００）、無機化合物（量子ドット材料等）等を用いることができる。なお、量子ドット材料としては、コロイド状量子ドット材料、合金型量子ドット材料、コア・シェル型量子ドット材料、コア型量子ドット材料などを用いることができる。
【０２２４】
本実施の形態は、他の実施の形態と適宜組み合わせることができる。
【０２２５】
（実施の形態３）
本実施の形態では、本発明の一態様の電子機器について図を用いて説明する。
【０２２６】
電子機器としては、例えば、テレビジョン装置、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機が挙げられる。
【０２２７】
本実施の形態の電子機器は、表示部に本発明の一態様の表示装置を有するため、視野角特性が良好であり、表示品位が高い。
【０２２８】
本発明の一態様の表示装置は、様々な角度から表示部を観察される用途の電子機器に好適に用いることができる。本発明の一態様の表示装置は、画面サイズの大きな電子機器、特に、高い解像度と大きな画面サイズとが両立された電子機器に好適に用いることができる。また、本発明の一態様の表示装置は、電子機器が有する、可撓性の高い表示部に好適に用いることができる。
【０２２９】
本実施の形態の電子機器の表示部には、例えばフルハイビジョン、４Ｋ２Ｋ、８Ｋ４Ｋ、１６Ｋ８Ｋ、またはそれ以上の解像度を有する映像を表示させることができる。また、表示部の画面サイズとしては、対角２０インチ以上、対角３０インチ以上、対角５０インチ以上、対角６０インチ以上、または対角７０インチ以上とすることができる。
【０２３０】
本発明の一態様の電子機器は可撓性を有するため、家屋もしくはビルの内壁もしくは外壁、または、自動車の内装もしくは外装の曲面に沿って組み込むことも可能である。
【０２３１】
また、本発明の一態様の電子機器は、二次電池を有していてもよく、非接触電力伝送を用いて、二次電池を充電することができると好ましい。
【０２３２】
二次電池としては、例えば、ゲル状電解質を用いるリチウムポリマー電池（リチウムイオンポリマー電池）等のリチウムイオン二次電池、ニッケル水素電池、ニカド電池、有機ラジカル電池、鉛蓄電池、空気二次電池、ニッケル亜鉛電池、銀亜鉛電池などが挙げられる。
【０２３３】
本発明の一態様の電子機器は、アンテナを有していてもよい。アンテナで信号を受信することで、表示部で映像または情報等の表示を行うことができる。また、電子機器がアンテナ及び二次電池を有する場合、アンテナを、非接触電力伝送に用いてもよい。
【０２３４】
本実施の形態の電子機器は、センサ（力、変位、位置、速度、加速度、角速度、回転数、距離、光、液、磁気、温度、化学物質、音声、時間、硬度、電場、電流、電圧、電力、放射線、流量、湿度、傾度、振動、においまたは赤外線を測定する機能を含むもの）を有していてもよい。
【０２３５】
本実施の形態の電子機器は、様々な機能を有することができる。例えば、様々な情報（静止画、動画、テキスト画像など）を表示部に表示する機能、タッチパネル機能、カレンダー、日付または時刻などを表示する機能、様々なソフトウェア（プログラム）を実行する機能、無線通信機能、記録媒体に記録されているプログラムまたはデータを読み出す機能等を有することができる。
【０２３６】
図９（Ａ）にテレビジョン装置の一例を示す。テレビジョン装置７１００は、筐体７１０１に表示部７０００が組み込まれている。ここでは、スタンド７１０３により筐体７１０１を支持した構成を示している。
【０２３７】
表示部７０００に、本発明の一態様の表示装置を適用することができる。
【０２３８】
図９（Ａ）に示すテレビジョン装置７１００の操作は、筐体７１０１が備える操作スイッチや、別体のリモコン操作機７１１１により行うことができる。または、表示部７０００にタッチセンサを備えていてもよく、指等で表示部７０００に触れることで操作してもよい。リモコン操作機７１１１は、当該リモコン操作機７１１１から出力する情報を表示する表示部を有していてもよい。リモコン操作機７１１１が備える操作キーまたはタッチパネルにより、チャンネル及び音量の操作を行うことができ、表示部７０００に表示される映像を操作することができる。
【０２３９】
なお、テレビジョン装置７１００は、受信機及びモデムなどを備えた構成とする。受信機により一般のテレビ放送の受信を行うことができる。また、モデムを介して有線または無線による通信ネットワークに接続することにより、一方向（送信者から受信者）または双方向（送信者と受信者間、あるいは受信者間同士など）の情報通信を行うことも可能である。
【０２４０】
図９（Ｂ）に、ノート型パーソナルコンピュータの一例を示す。ノート型パーソナルコンピュータ７２００は、筐体７２１１、キーボード７２１２、ポインティングデバイス７２１３、外部接続ポート７２１４等を有する。筐体７２１１に、表示部７０００が組み込まれている。
【０２４１】
表示部７０００に、本発明の一態様の表示装置を適用することができる。
【０２４２】
図９（Ｃ）、（Ｄ）に、デジタルサイネージの一例を示す。
【０２４３】
図９（Ｃ）に示すデジタルサイネージ７３００は、筐体７３０１、表示部７０００、及びスピーカ７３０３等を有する。さらに、ＬＥＤランプ、操作キー（電源スイッチ、または操作スイッチを含む）、接続端子、各種センサ、マイクロフォン等を有することができる。
【０２４４】
図９（Ｄ）は円柱状の柱７４０１に取り付けられたデジタルサイネージ７４００である。デジタルサイネージ７４００は、柱７４０１の曲面に沿って設けられた表示部７０００を有する。
【０２４５】
図９（Ｃ）、（Ｄ）において、表示部７０００に、本発明の一態様の表示装置を適用することができる。
【０２４６】
表示部７０００が広いほど、一度に提供できる情報量を増やすことができる。また、表示部７０００が広いほど、人の目につきやすく、例えば、広告の宣伝効果を高めることができる。
【０２４７】
表示部７０００にタッチパネルを適用することで、表示部７０００に画像または動画を表示するだけでなく、使用者が直感的に操作することができ、好ましい。また、路線情報もしくは交通情報などの情報を提供するための用途に用いる場合には、直感的な操作によりユーザビリティを高めることができる。
【０２４８】
また、図９（Ｃ）、（Ｄ）に示すように、デジタルサイネージ７３００またはデジタルサイネージ７４００は、ユーザが所持するスマートフォン等の情報端末機７３１１または情報端末機７４１１と無線通信により連携可能であることが好ましい。例えば、表示部７０００に表示される広告の情報を、情報端末機７３１１または情報端末機７４１１の画面に表示させることができる。また、情報端末機７３１１または情報端末機７４１１を操作することで、表示部７０００の表示を切り替えることができる。
【０２４９】
また、デジタルサイネージ７３００またはデジタルサイネージ７４００に、情報端末機７３１１または情報端末機７４１１の画面を操作手段（コントローラ）としたゲームを実行させることもできる。これにより、不特定多数のユーザが同時にゲームに参加し、楽しむことができる。
【０２５０】
図１０（Ａ１）、（Ａ２）、（Ｂ）〜（Ｉ）に、可撓性を有する表示部７００１を有する携帯情報端末の一例を示す。
【０２５１】
表示部７００１は、本発明の一態様の表示装置を用いて作製される。例えば、曲率半径０．０１ｍｍ以上１５０ｍｍ以下で曲げることができる表示パネルを有する表示装置を適用できる。また、表示部７００１はタッチセンサを備えていてもよく、指等で表示部７００１に触れることで携帯情報端末を操作することができる。
【０２５２】
図１０（Ａ１）は、携帯情報端末の一例を示す斜視図であり、図１０（Ａ２）は、携帯情報端末の一例を示す側面図である。携帯情報端末７５００は、筐体７５０１、表示部７００１、引き出し部材７５０２、操作ボタン７５０３等を有する。
【０２５３】
携帯情報端末７５００は、筐体７５０１内にロール状に巻かれた可撓性を有する表示部７００１を有する。
【０２５４】
また、携帯情報端末７５００は内蔵された制御部によって映像信号を受信可能で、受信した映像を表示部７００１に表示することができる。また、携帯情報端末７５００にはバッテリが内蔵されている。また、筐体７５０１にコネクタを接続する端子部を備え、映像信号または電力を有線により外部から直接供給する構成としてもよい。
【０２５５】
また、操作ボタン７５０３によって、電源のＯＮ、ＯＦＦ動作または表示する映像の切り替え等を行うことができる。なお、図１０（Ａ１）、（Ａ２）、（Ｂ）では、携帯情報端末７５００の側面に操作ボタン７５０３を配置する例を示すが、これに限られず、携帯情報端末７５００の表示面と同じ面（おもて面）または裏面に配置してもよい。
【０２５６】
図１０（Ｂ）には、表示部７００１を引き出した状態の携帯情報端末７５００を示す。この状態で表示部７００１に映像を表示することができる。表示部７００１は、引き出し部材７５０２を用いて引き出すことができる。また、表示部７００１の一部がロール状に巻かれた図１０（Ａ１）の状態と表示部７００１を引き出した図１０（Ｂ）の状態とで、携帯情報端末７５００が異なる表示を行う構成としてもよい。例えば、図１０（Ａ１）の状態のときに、表示部７００１のロール状に巻かれた部分を非表示とすることで、携帯情報端末７５００の消費電力を下げることができる。
【０２５７】
なお、表示部７００１を引き出した際に表示部７００１の表示面が平面状となるように固定するため、表示部７００１の側部に補強のためのフレームを設けていてもよい。
【０２５８】
なお、この構成以外に、筐体にスピーカを設け、映像信号と共に受信した音声信号によって音声を出力する構成としてもよい。
【０２５９】
図１０（Ｃ）〜（Ｅ）に、折りたたみ可能な携帯情報端末の一例を示す。図１０（Ｃ）では、展開した状態、図１０（Ｄ）では、展開した状態または折りたたんだ状態の一方から他方に変化する途中の状態、図１０（Ｅ）では、折りたたんだ状態の携帯情報端末７６００を示す。携帯情報端末７６００は、折りたたんだ状態では可搬性に優れ、展開した状態では、継ぎ目のない広い表示領域により一覧性に優れる。
【０２６０】
表示部７００１はヒンジ７６０２によって連結された３つの筐体７６０１に支持されている。ヒンジ７６０２を介して２つの筐体７６０１間を屈曲させることにより、携帯情報端末７６００を展開した状態から折りたたんだ状態に可逆的に変形させることができる。
【０２６１】
図１０（Ｆ）、（Ｇ）に、折りたたみ可能な携帯情報端末の一例を示す。図１０（Ｆ）では、表示部７００１が内側になるように折りたたんだ状態、図１０（Ｇ）では、表示部７００１が外側になるように折りたたんだ状態の携帯情報端末７６５０を示す。携帯情報端末７６５０は表示部７００１及び非表示部７６５１を有する。携帯情報端末７６５０を使用しない際に、表示部７００１が内側になるように折りたたむことで、表示部７００１の汚れまたは傷つきを抑制できる。
【０２６２】
図１０（Ｈ）に、可撓性を有する携帯情報端末の一例を示す。携帯情報端末７７００は、筐体７７０１及び表示部７００１を有する。さらに、入力手段であるボタン７７０３ａ、７７０３ｂ、音声出力手段であるスピーカ７７０４ａ、７７０４ｂ、外部接続ポート７７０５、マイク７７０６等を有していてもよい。また、携帯情報端末７７００は、可撓性を有するバッテリ７７０９を搭載することができる。バッテリ７７０９は例えば表示部７００１と重ねて配置してもよい。
【０２６３】
筐体７７０１、表示部７００１、及びバッテリ７７０９は可撓性を有する。そのため、携帯情報端末７７００を所望の形状に湾曲させること、または携帯情報端末７７００に捻りを加えることが容易である。例えば、携帯情報端末７７００は、表示部７００１が内側または外側になるように折り曲げて使用することができる。または、携帯情報端末７７００をロール状に巻いた状態で使用することもできる。このように、筐体７７０１及び表示部７００１を自由に変形することが可能であるため、携帯情報端末７７００は、落下した場合、または意図しない外力が加わった場合であっても、破損しにくいという利点がある。
【０２６４】
また、携帯情報端末７７００は軽量であるため、筐体７７０１の上部をクリップ等で把持してぶら下げて使用する、または、筐体７７０１を磁石等で壁面に固定して使用するなど、様々な状況において利便性良く使用することができる。
【０２６５】
図１０（Ｉ）に腕時計型の携帯情報端末の一例を示す。携帯情報端末７８００は、バンド７８０１、表示部７００１、入出力端子７８０２、操作ボタン７８０３等を有する。バンド７８０１は、筐体としての機能を有する。また、携帯情報端末７８００は、可撓性を有するバッテリ７８０５を搭載することができる。バッテリ７８０５は例えば表示部７００１またはバンド７８０１と重ねて配置してもよい。
【０２６６】
バンド７８０１、表示部７００１、及びバッテリ７８０５は可撓性を有する。そのため、携帯情報端末７８００を所望の形状に湾曲させることが容易である。
【０２６７】
操作ボタン７８０３は、時刻設定のほか、電源のオン、オフ動作、無線通信のオン、オフ動作、マナーモードの実行及び解除、省電力モードの実行及び解除など、様々な機能を持たせることができる。例えば、携帯情報端末７８００に組み込まれたオペレーティングシステムにより、操作ボタン７８０３の機能を自由に設定することもできる。
【０２６８】
また、表示部７００１に表示されたアイコン７８０４に指等で触れることで、アプリケーションを起動することができる。
【０２６９】
また、携帯情報端末７８００は、通信規格された近距離無線通信を実行することが可能である。例えば無線通信可能なヘッドセットと相互通信することによって、ハンズフリーで通話することもできる。
【０２７０】
また、携帯情報端末７８００は入出力端子７８０２を有していてもよい。入出力端子７８０２を有する場合、他の情報端末とコネクタを介して直接データのやりとりを行うことができる。また入出力端子７８０２を介して充電を行うこともできる。なお、本実施の形態で例示する携帯情報端末の充電動作は、入出力端子を介さずに非接触電力伝送により行ってもよい。
【０２７１】
本実施の形態は、他の実施の形態と適宜組み合わせることができる。
【実施例１】
【０２７２】
本実施例では、本発明の一態様の表示装置に用いることができる発光素子の構造及び特性について、説明する。なお、本実施例で説明する発光素子及び比較発光素子の構造を図１１に示し、具体的な構成について表１及び表２に示す。また、本実施例で用いる材料の構造式を以下に示す。
【０２７３】
【表１】
2018142535.tif 000003
【０２７４】
【表２】
2018142535.tif 000004
【０２７５】
【化１】
2018142535.tif 000005
【０２７６】
≪発光素子及び比較発光素子の作製≫
本実施例で示す発光素子及び比較発光素子は、図１１に示すように基板１９００上に第１の電極１９０１が形成され、第１の電極１９０１上に光学調整層１９０４が形成され、光学調整層１９０４上にＥＬ層１９０２が形成され、ＥＬ層１９０２上に第２の電極１９０３が形成された構造を有する。ＥＬ層１９０２は、第１の電極１９０１側から正孔注入層１９１１、正孔輸送層１９１２、発光層１９１３、電子輸送層１９１４、電子注入層１９１５が順次積層された構造を有する。なお、本実施例で説明する発光素子１及び比較発光素子１１は、主に赤色発光を呈する発光素子であり、それぞれ、発光素子１（Ｒ）、比較発光素子１１（Ｒ）と示す。また、発光素子２及び比較発光素子１２は、主に緑色発光を呈する発光素子であり、それぞれ、発光素子２（Ｇ）、比較発光素子１２（Ｇ）と示す。また、発光素子３及び比較発光素子１３は、主に青色発光を呈する発光素子であり、それぞれ、発光素子３（Ｂ）、比較発光素子１３（Ｂ）と示す。
【０２７７】
また、本実施例の発光素子には、マイクロキャビティ構造が適用されている。発光素子１及び発光素子２では、電極間の光学距離が１／２波長となるように調整し、発光素子３及び３つの比較発光素子では、電極間の光学距離が１波長となるように調整した。
【０２７８】
まず、基板１９００上に第１の電極１９０１を形成し、第１の電極１９０１上に光学調整層１９０４を形成した。基板１９００には、ガラス基板を用いた。第１の電極１９０１と光学調整層１９０４の面積は、４ｍｍ２（２ｍｍ×２ｍｍ）とした。第１の電極１９０１は、銀（Ａｇ）とパラジウム（Ｐｄ）と銅（Ｃｕ）の合金膜（Ａｇ−Ｐｄ−Ｃｕ（ＡＰＣ）膜）をスパッタリング法により成膜することで形成した。ＡＰＣ膜は、膜厚２００ｎｍとなるように形成した。光学調整層１９０４は、ＩＴＳＯ膜をスパッタリング法により成膜することで形成した。発光素子１（Ｒ）、発光素子２（Ｇ）、発光素子３（Ｂ）の場合は、ＩＴＳＯ膜を膜厚が１０ｎｍとなるように形成し、比較発光素子１１（Ｒ）、比較発光素子１２（Ｇ）、比較発光素子１３（Ｂ）の場合は、ＩＴＳＯ膜を膜厚が１１０ｎｍとなるように形成した。なお、本実施例において、第１の電極１９０１は、陽極として機能する。また、第１の電極１９０１は、反射電極として機能する。ＩＴＳＯ膜は透明導電膜である。
【０２７９】
ここで、前処理として、基板の表面を水で洗浄し、２００℃で１時間焼成した後、ＵＶオゾン処理を３７０秒行った。その後、１０−４Ｐａ程度まで内部が減圧された真空蒸着装置に基板を導入し、真空蒸着装置内の加熱室において、１７０℃で６０分間の真空焼成を行った後、基板を３０分程度放冷した。
【０２８０】
次に、光学調整層１９０４上に正孔注入層１９１１を形成した。正孔注入層１９１１は、真空蒸着装置内を１０−４Ｐａに減圧した後、３−［４−（９−フェナントリル）−フェニル］−９−フェニル−９Ｈ−カルバゾール（略称：ＰＣＰＰｎ）と、酸化モリブデンとを、重量比がＰＣＰＰｎ：酸化モリブデン＝１：０．５となるように共蒸着することで、形成した。発光素子１（Ｒ）、発光素子２（Ｇ）、及び比較発光素子１２（Ｇ）の場合は、正孔注入層１９１１を膜厚が７．５ｎｍとなるように、発光素子３（Ｂ）及び比較発光素子１１（Ｒ）の場合は、正孔注入層１９１１を膜厚が２０ｎｍとなるように、比較発光素子１３（Ｂ）の場合は、正孔注入層１９１１を膜厚が１７．５ｎｍとなるように、形成した。
【０２８１】
次に、正孔注入層１９１１上に正孔輸送層１９１２を形成した。
【０２８２】
発光素子１（Ｒ）及び発光素子２（Ｇ）の正孔輸送層１９１２は、共通してＮ−（１，１’−ビフェニル−４−イル）−Ｎ−［４−（９−フェニル−９Ｈ−カルバゾール−３−イル）フェニル］−９，９−ジメチル−９Ｈ−フルオレン−２−アミン（略称：ＰＣＢＢｉＦ）を用い、膜厚が１５ｎｍとなるように蒸着した。また、発光素子３（Ｂ）の正孔輸送層１９１２は、ＰＣＰＰｎを用い、膜厚が１１０ｎｍとなるように蒸着した。
【０２８３】
比較発光素子１１（Ｒ）、比較発光素子１２（Ｇ）、及び比較発光素子１３（Ｂ）の正孔輸送層１９１２は、共通してＰＣＰＰｎを用い、膜厚が１５ｎｍとなるように蒸着した。比較発光素子１１（Ｒ）及び比較発光素子１２（Ｇ）には、さらに、ＰＣＢＢｉＦを用い、比較発光素子１１（Ｒ）の場合は膜厚が５５ｎｍとなるように、比較発光素子１２（Ｇ）の場合は、膜厚が３５ｎｍとなるように、それぞれ蒸着した。
【０２８４】
次に、正孔輸送層１９１２上に発光層１９１３を形成した。
【０２８５】
赤色発光を呈する発光素子である、発光素子１（Ｒ）及び比較発光素子１１（Ｒ）の発光層１９１３は、２−［３’−（ジベンゾチオフェン−４−イル）ビフェニル−３−イル］ジベンゾ［ｆ，ｈ］キノキサリン（略称：２ｍＤＢＴＢＰＤＢｑ−ＩＩ）、ＰＣＢＢｉＦ、及びビス｛４，６−ジメチル−２−［３−（３，５−ジメチルフェニル）−５−フェニル−２−ピラジニル−κＮ］フェニル−κＣ｝（２，６−ジメチル−３，５−ヘプタンジオナト−κ２Ｏ，Ｏ’）イリジウム（ＩＩＩ）（略称：［Ｉｒ（ｄｍｄｐｐｒ−Ｐ）２（ｄｉｂｍ）］）を用い、重量比が２ｍＤＢＴＢＰＤＢｑ−ＩＩ：ＰＣＢＢｉＦ：［Ｉｒ（ｄｍｄｐｐｒ−Ｐ）２（ｄｉｂｍ）］＝０．８：０．２：０．０６となるように共蒸着して形成した。発光素子１（Ｒ）の発光層１９１３は、膜厚が７５ｎｍとなるように形成し、比較発光素子１１（Ｒ）の発光層１９１３は、膜厚が７０ｎｍとなるように形成した。
【０２８６】
緑色発光を呈する発光素子である、発光素子２（Ｇ）及び比較発光素子１２（Ｇ）の発光層１９１３は、２ｍＤＢＴＢＰＤＢｑ−ＩＩ、ＰＣＢＢｉＦ、及びトリス（４−ｔ−ブチル−６−フェニルピリミジナト）イリジウム（ＩＩＩ）（略称：［Ｉｒ（ｔＢｕｐｐｍ）３］）を用い、重量比が２ｍＤＢＴＢＰＤＢｑ−ＩＩ：ＰＣＢＢｉＦ：［Ｉｒ（ｔＢｕｐｐｍ）３］＝０．８：０．２：０．０６、膜厚が４０ｎｍとなるように共蒸着して形成した。
【０２８７】
青色発光を呈する発光素子である、発光素子３（Ｂ）及び比較発光素子１３（Ｂ）の発光層１９１３は、７−［４−（１０−フェニル−９−アントリル）フェニル］−７Ｈ−ジベンゾ［ｃ，ｇ］カルバゾール（略称：ｃｇＤＢＣｚＰＡ）、及びＮ，Ｎ’−（ピレン−１，６−ジイル）ビス［（６，Ｎ−ジフェニルベンゾ［ｂ］ナフト［１，２−ｄ］フラン）−８−アミン］（略称：１，６ＢｎｆＡＰｒｎ−０３）を用い、重量比がｃｇＤＢＣｚＰＡ：１，６ＢｎｆＡＰｒｎ−０３＝１：０．０３、膜厚が２５ｎｍとなるように共蒸着して形成した。
【０２８８】
以降の作製工程は、本実施例の全ての発光素子において、共通である。
【０２８９】
次に、発光層１９１３上に電子輸送層１９１４を形成した。電子輸送層１９１４は、２ｍＤＢＴＢＰＤＢｑ−ＩＩの膜厚が１０ｎｍ、２，９−ビス（ナフタレン−２−イル）−４，７−ジフェニル−１，１０−フェナントロリン（略称：ＮＢＰｈｅｎ）の膜厚が１０ｎｍとなるように順次蒸着して形成した。
【０２９０】
次に、電子輸送層１９１４上に電子注入層１９１５を形成した。電子注入層１９１５は、フッ化リチウム（ＬｉＦ）を用い、膜厚が１ｎｍとなるように蒸着して形成した。
【０２９１】
次に、電子注入層１９１５上に第２の電極１９０３を形成した。第２の電極１９０３は、銀（Ａｇ）とマグネシウム（Ｍｇ）との体積比を１：０．１とし、膜厚が２５ｎｍとなるように共蒸着して形成した後、インジウム錫酸化物（ＩＴＯ）をスパッタリング法により、膜厚が７０ｎｍとなるように形成した。なお、本実施例において、第２の電極１９０３は、陰極として機能する。また、第２の電極１９０３は、光を反射する機能と光を透過する機能とを有する半透過・半反射電極である。
【０２９２】
以上の工程により、基板１９００上に発光素子を形成した。なお、上記工程で説明した正孔注入層１９１１、正孔輸送層１９１２、発光層１９１３、電子輸送層１９１４、及び電子注入層１９１５は、本発明の一態様におけるＥＬ層を構成する機能層である。また、上述した作製方法における蒸着工程では、全て抵抗加熱法による蒸着法を用いた。
【０２９３】
本実施例により作製した発光素子は、基板１９００と封止基板により封止される。なお、基板１９００と封止基板との封止は、窒素雰囲気のグローブボックス内において、封止材を用いて封止基板を基板１９００上に固定し、基板１９００上に形成された発光素子の周囲にシール材を塗布し、封止時に３６５ｎｍの紫外光を６Ｊ／ｃｍ２照射し、８０℃にて１時間熱処理することにより行った。
【０２９４】
なお、本実施例により作製した発光素子は、いずれも発光素子の第２の電極１９０３側から矢印の方向に光が出る構造を有する（図１１）。
【０２９５】
≪発光素子の色度≫
次に、本実施例で作製した各発光素子に２．５ｍＡ／ｃｍ２の電流密度で電流を流した際の発光スペクトルを測定した。発光スペクトルの測定は、マルチチャンネル分光器（浜松ホトニクス、ＰＭＡ−１２）を用いて行った。発光素子１（Ｒ）の発光スペクトルは６３２ｎｍ付近、発光素子２（Ｇ）の発光スペクトルは５２３ｎｍ付近、発光素子３（Ｂ）の発光スペクトルは４６０ｎｍ付近、比較発光素子１１（Ｒ）の発光スペクトルは６３３ｎｍ付近、比較発光素子１２（Ｇ）の発光スペクトルは５２３ｎｍ付近、比較発光素子１３（Ｂ）の発光スペクトルは４５９ｎｍ付近にピークを有していた。
【０２９６】
次に、本実施例で作製した各発光素子のＣＩＥ１９３１色度座標（ｘｙ色度座標）における色度（ｘ，ｙ）について、色彩輝度計（トプコン、ＢＭ−５ＡＳ）を用いて測定した結果を表３に示す。発光素子１（Ｒ）は１２８１ｃｄ／ｍ２、発光素子２（Ｇ）は３３３７ｃｄ／ｍ２、発光素子３（Ｂ）は２８３ｃｄ／ｍ２、比較発光素子１１（Ｒ）は１４６８ｃｄ／ｍ２、比較発光素子１２（Ｇ）は４３２９ｃｄ／ｍ２、比較発光素子１３（Ｂ）は３１０ｃｄ／ｍ２の輝度における色度である。
【０２９７】
【表３】
2018142535.tif 000006
【０２９８】
上記の結果より、本実施例における発光素子１（Ｒ）の色度は、色度ｘが０．６８０より大きく０．７２０以下、色度ｙが０．２６０以上０．３２０以下を満たし、発光素子２（Ｇ）の色度は、色度ｘが０．１３０以上０．２５０以下、色度ｙが０．７１０より大きく０．８１０以下を満たし、発光素子３（Ｂ）の色度は、色度ｘが０．１２０以上０．１７０以下、色度ｙが０．０２０以上０．０６０未満の範囲を満たしている。発光素子１（Ｒ）については、特に色度ｘが０．６８０より大きくなっているためＤＣＩ−Ｐ３規格よりも赤色の色度が良いことがわかる。発光素子２（Ｇ）については、特に色度ｙが０．７１０より大きくなっているためＤＣＩ−Ｐ３規格や、ＮＴＳＣ規格よりも緑色の色度が良いことがわかる。また、発光素子３（Ｂ）については、特に色度ｙが０．０６０より小さくなっているためＤＣＩ−Ｐ３規格よりも青色の色度が良いことがわかる。
【０２９９】
なお、ここで得られた各発光素子の色度（ｘ，ｙ）は、ＣＩＥ１９３１色度座標（ｘｙ色度座標）における色度で示しているが、下記の変換式（１）を用いることにより、知覚される色差が空間内の等しい距離に対応するように意図して定められたＣＩＥ１９７６色度座標（ｕ’ｖ’色度座標）で示すこともできる。
【０３００】
【数１】
2018142535.tif 000007
【０３０１】
なお、本実施例の発光素子において、ＣＩＥ１９７６色度座標（ｕ’ｖ’色度座標）における色度は、以下の表４に示す通りである。また、比較のため、表５に、ＢＴ．２０２０規格の色度座標を示す。
【０３０２】
【表４】
2018142535.tif 000008
【０３０３】
【表５】
2018142535.tif 000009
【０３０４】
表４の結果に基づき、これらの色度（ｕ’，ｖ’）から算出したＢＴ．２０２０に対する面積比は、９４％、ＢＴ．２０２０のカバー率は９２％であった。なお面積比とは、ＢＴ．２０２０規格のＲＧＢの各ＣＩＥ色度座標（ｕ’，ｖ’）を結んで形成される三角形の面積Ａと、本実施例の３つの発光素子の各ＣＩＥ色度座標（ｕ’，ｖ’）を結んで形成される三角形の面積Ｂをそれぞれ算出し、それらの面積比（Ｂ／Ａ）を算出したものである。またカバー率とは、ＢＴ．２０２０規格の色域（上記三角形の内側）の何％を、本実施例の３つの発光素子の色度の組み合わせで再現可能かを示したものである。
【０３０５】
≪発光素子の色度と輝度の視野角依存性≫
次に、本実施例で作製した発光素子の色度と輝度について、視野角依存性を計算した。
【０３０６】
まず、発光素子の正面方向の発光スペクトルと、斜め方向の発光スペクトルを測定した。具体的には、発光素子の発光面に垂直な方向を０°として、−８０°から８０°まで１０°ごとの計１７点で、発光スペクトルを測定した。測定には、マルチチャンネル分光器（浜松ホトニクス、ＰＭＡ−１２）を用いた。当該測定結果から、各角度における、発光素子の光度、色度（ｘ，ｙ）、及び色度（ｕ’，ｖ’）を得た。
【０３０７】
次に、発光素子１（Ｒ）、発光素子２（Ｇ）、及び発光素子３（Ｂ）を用いて白色（Ｄ６５、３００ｃｄ／ｍ２）を表示する場合の各発光素子の輝度を、０°のときの色度（ｘ，ｙ）（以下、正面色度ともいう）から求めた。当該輝度を各発光素子の正面輝度とした。同様に、比較発光素子１１（Ｒ）、比較発光素子１２（Ｇ）、及び比較発光素子１３（Ｂ）を用いて白色（Ｄ６５、３００ｃｄ／ｍ２）を表示する場合の各比較発光素子の輝度を、正面色度から求めた。当該輝度を、各比較発光素子の正面輝度とした。
【０３０８】
次に、正面輝度と各角度における輝度との輝度比を算出した。ここでは、０°のときの光度を基準として、各角度における光度の比の値を求め、この光度比を輝度比として用いた。
【０３０９】
正面輝度と輝度比との積で、各角度での輝度を求めた。この各角度での輝度と色度の値から、各角度での白の色度を算出した。以下では、発光素子１（Ｒ）、発光素子２（Ｇ）、及び発光素子３（Ｂ）を用いる場合を白表示条件１とし、比較発光素子１１（Ｒ）、比較発光素子１２（Ｇ）、及び比較発光素子１３（Ｂ）を用いる場合を白表示比較条件２として説明する。
【０３１０】
≪白表示条件１≫
発光素子１（Ｒ）、発光素子２（Ｇ）、及び発光素子３（Ｂ）を用いて白色を表示する場合の色度の視野角依存性を図１２及び図１３に示す。図１２に、発光素子１（Ｒ）、発光素子２（Ｇ）、発光素子３（Ｂ）、及び、これら３つの発光素子を用いて白色を表示する場合（Ｗ）の各角度における色度（ｘ，ｙ）を示す。同様に、図１３に、発光素子１（Ｒ）、発光素子２（Ｇ）、発光素子３（Ｂ）、及び、これら３つの発光素子を用いて白色を表示する場合（Ｗ）の各角度におけるＣＩＥ１９７６色度座標における色度（ｕ’，ｖ’）を示す。
【０３１１】
また、図１６に、発光素子１（Ｒ）、発光素子２（Ｇ）、及び発光素子３（Ｂ）の、正面輝度を基準とした、各角度の相対輝度を示す。図１６では、０°のときの輝度を１とした。また、図１７に、発光素子１（Ｒ）、発光素子２（Ｇ）、発光素子３（Ｂ）、及び、これら３つの発光素子を用いて白色を表示する場合（Ｗ）の、ＣＩＥ１９７６色度座標における、正面色度と各角度の色度との色度差Δｕ’ｖ’を示す。
【０３１２】
≪白表示比較条件２≫
比較発光素子１１（Ｒ）、比較発光素子１２（Ｇ）、及び比較発光素子１３（Ｂ）を用いて白色を表示する場合の色度の視野角依存性を図１４及び図１５に示す。図１４に、比較発光素子１１（Ｒ）、比較発光素子１２（Ｇ）、比較発光素子１３（Ｂ）、及び、これら３つの比較発光素子を用いて白色を表示する場合（Ｗ）の各角度における色度（ｘ，ｙ）を示す。同様に、図１５に、比較発光素子１１（Ｒ）、比較発光素子１２（Ｇ）、比較発光素子１３（Ｂ）、及び、これら３つの比較発光素子を用いて白色を表示する場合（Ｗ）の各角度における色度（ｕ’，ｖ’）を示す。
【０３１３】
また、図１８に、比較発光素子１１（Ｒ）、比較発光素子１２（Ｇ）、及び比較発光素子１３（Ｂ）の、正面輝度を基準とした、各角度の相対輝度を示す。図１８では、０°のときの輝度を１とした。また、図１９に、比較発光素子１１（Ｒ）、比較発光素子１２（Ｇ）、比較発光素子１３（Ｂ）、及び、これら３つの比較発光素子を用いて白色を表示する場合（Ｗ）の、ＣＩＥ１９７６色度座標における、正面色度と各角度の色度との色度差Δｕ’ｖ’を示す。
【０３１４】
これらの結果から、白表示条件１に用いた各色（ＲＧＢ）の発光素子は、白表示比較条件２に用いた同じ色の比較発光素子に比べて、視野角依存性が小さく、斜め方向からも良好な発光状態が得られることがわかった。また、白表示条件１は、白表示比較条件２に比べて、角度による白（Ｗ）の色ずれが抑制されることがわかった。
【０３１５】
具体的には、図１２と図１４との比較、図１３と図１５との比較において、白表示条件１に用いた各色（ＲＧＢ）の発光素子は、白表示比較条件２に用いた同じ色の比較発光素子に比べて、角度による色度変化が小さかった。また、白表示条件１は、白表示比較条件２に比べて、角度による白（Ｗ）の色度変化が小さかった。
【０３１６】
また、図１６と図１８を比較すると、白表示条件１（図１６）では、３０°以上６０°以下の範囲で、発光素子１（Ｒ）の相対輝度が、発光素子３（Ｂ）の相対輝度よりも高く、−６０°以上−３０°以下の範囲でも同様の傾向がみられた。一方、白表示比較条件２（図１８）では、３０°のときは、比較発光素子１１（Ｒ）の相対輝度が比較発光素子１３（Ｂ）の相対輝度よりも高いが、角度がより大きくなると大小関係が逆転し、６０°のときは、比較発光素子１１（Ｒ）の相対輝度が比較発光素子１３（Ｂ）の相対輝度よりも低かった。−６０°以上−３０°以下の範囲でも同様に大小関係の逆転が確認できた。白表示比較条件２のように、ＲＧＢの輝度比が角度によって変わると、白の色度が大きく変わってしまう。白表示条件１では、白表示比較条件２に比べて、赤色の発光素子及び緑色の発光素子の輝度減衰率が小さい。そのため、白表示条件１では、角度によって、２色の相対輝度の大小関係が逆転していない。これにより、角度による白の色度の変化を抑制することができる。
【０３１７】
また、図１７と図１９を比較すると、比較発光素子１１（Ｒ）の色度差Δｕ’ｖ’が、５０°以上８０°以下の範囲及び−８０°以上−５０°以下の範囲で０．０５を超えていた。これに対し、発光素子１（Ｒ）の色度差Δｕ’ｖ’は、いずれの角度においても０．０５未満であり、斜め方向の色度と正面色度との色度差Δｕ’ｖ’が小さい結果が得られた。また、図１７に示すように、白表示条件１では、ＲＧＢＷの色度差Δｕ’ｖ’全てについて、いずれの角度においても０．０５未満であり、斜め方向の色度と正面色度との色度差Δｕ’ｖ’が小さい結果が得られた。
【０３１８】
白表示条件１と白表示比較条件２では、赤色の発光素子の厚さと青色の発光素子の厚さの大小関係（具体的には、電極間距離の大小関係）が異なる。白表示条件１では、発光素子１（Ｒ）の厚さよりも、発光素子３（Ｂ）の厚さの方が厚い。白表示比較条件２では、比較発光素子１１（Ｒ）の厚さよりも、比較発光素子１３（Ｂ）の厚さの方が薄い。
【０３１９】
本実施例では、各発光素子にマイクロキャビティ構造を用いて各発光の色純度を高めた。白表示比較条件２では、ＲＧＢの３つの比較発光素子の厚さはいずれも、電極間の光学距離が１波長となるよう決定した。一方、白表示条件１では、発光素子３（Ｂ）の厚さは、電極間の光学距離が１波長となるよう決定し、発光素子１（Ｒ）と発光素子２（Ｇ）の厚さは、電極間の光学距離が１／２波長となるよう決定した。このような構成とすることで、白の色度の視野角依存性を小さくすることができた。特に、赤色の発光素子の電極間の光学距離がλ／２となるよう決定することで、光学距離がλの場合に比べて、角度による色度の変化と輝度の減衰を抑制できた。この結果、白の色度の視野角依存性も小さくすることができた。
【０３２０】
本実施例では、それぞれ、赤色、緑色、青色の発光を呈する発光素子を作製した。これら発光素子は、それぞれ異なる材料で発光層が形成されており、さらに、光路長の調整のために異なる厚さで正孔輸送層が形成されている。一方で、これら発光素子は、電子輸送層及び電子注入層が同じ材料を用いて同じ厚さで形成されており、各層を異なる構成で形成する場合に比べて、工程数を削減できる組み合わせである。このように３つの発光素子は、ＥＬ層に共通の構成の層を多く有していても、広範な色再現性と良好な視野角特性が得られた。なお、本実施例では、正孔注入層を色ごとに異なる厚さで形成したが、各色の発光素子の正孔注入層は同じ厚さで設けてもよい。
【０３２１】
以上の結果から、本実施例で示す発光素子を用いることにより、視野角が広く、広色域での表示が可能な表示装置を作製できることがわかった。
【実施例２】
【０３２２】
本実施例では、本発明の一態様の表示装置に用いることができる発光素子の構造及び特性について、説明する。本実施例で説明する発光素子の構造を図１１に示し、具体的な構成について表６に示す。また、本実施例で用いる材料の構造式を以下に示す。なお、既に示した材料については省略する。
【０３２３】
【表６】
2018142535.tif 000010
【０３２４】
【化２】
2018142535.tif 000011
【０３２５】
≪発光素子の作製≫
本実施例で説明する発光素子４は、主に赤色発光を呈する発光素子であり、発光素子４（Ｒ）と示す。また、発光素子５は、主に緑色発光を呈する発光素子であり、発光素子５（Ｇ）と示す。また、発光素子６は、主に青色発光を呈する発光素子であり、発光素子６（Ｂ）と示す。
【０３２６】
また、本実施例の発光素子には、マイクロキャビティ構造が適用されている。発光素子４及び発光素子５では、電極間の光学距離が１／２波長となるように調整し、発光素子６では、電極間の光学距離が１波長となるように調整した。
【０３２７】
発光素子４（Ｒ）は、正孔注入層１９１１以外は、実施例１の発光素子１（Ｒ）と同様に作製した。発光素子５（Ｇ）は、正孔注入層１９１１以外は、実施例１の発光素子２（Ｇ）と同様に作製した。発光素子６（Ｂ）は、正孔注入層１９１１及び正孔輸送層１９１２以外は、実施例１の発光素子３（Ｂ）と同様に作製した。ここでは、実施例１の発光素子と異なる点のみ詳述する。
【０３２８】
発光素子４（Ｒ）、発光素子５（Ｇ）、及び発光素子６（Ｂ）の正孔注入層１９１１は、共通して、真空蒸着装置内を１０−４Ｐａに減圧した後、９−フェニル−３−［４−（１０−フェニル−９−アントリル）フェニル］−９Ｈ−カルバゾール（略称：ＰＣｚＰＡ）と、酸化モリブデンとを、重量比がＰＣｚＰＡ：酸化モリブデン＝１：０．５となるように共蒸着することで、形成した。正孔注入層１９１１は、膜厚が７．５ｎｍとなるように形成した。
【０３２９】
発光素子６（Ｂ）の正孔輸送層１９１２は、ＰＣｚＰＡを用い、膜厚が１１０ｎｍとなるように蒸着した。
【０３３０】
なお、本実施例により作製した発光素子は、いずれも発光素子の第２の電極１９０３側から矢印の方向に光が出る構造を有する（図１１）。
【０３３１】
≪発光素子の色度≫
次に、本実施例で作製した各発光素子に２．５ｍＡ／ｃｍ２の電流密度で電流を流した際の発光スペクトルを測定した。発光スペクトルの測定は、マルチチャンネル分光器（浜松ホトニクス、ＰＭＡ−１２）を用いて行った。発光素子４（Ｒ）の発光スペクトルは６３５ｎｍ付近、発光素子５（Ｇ）の発光スペクトルは５２５ｎｍ付近、発光素子６（Ｂ）の発光スペクトルは４５８ｎｍ付近にピークを有していた。
【０３３２】
次に、本実施例で作製した各発光素子のＣＩＥ１９３１色度座標（ｘｙ色度座標）における色度（ｘ，ｙ）について、色彩輝度計（トプコン、ＢＭ−５ＡＳ）を用いて測定した結果を表７に示す。発光素子４（Ｒ）は１３０８ｃｄ／ｍ２、発光素子５（Ｇ）は４３９２ｃｄ／ｍ２、発光素子６（Ｂ）は２６４ｃｄ／ｍ２の輝度における色度である。
【０３３３】
【表７】
2018142535.tif 000012
【０３３４】
上記の結果より、本実施例における発光素子４（Ｒ）の色度は、色度ｘが０．６８０より大きく０．７２０以下、色度ｙが０．２６０以上０．３２０以下を満たし、発光素子５（Ｇ）の色度は、色度ｘが０．１３０以上０．２５０以下、色度ｙが０．７１０より大きく０．８１０以下を満たし、発光素子６（Ｂ）の色度は、色度ｘが０．１２０以上０．１７０以下、色度ｙが０．０２０以上０．０６０未満の範囲を満たしている。発光素子４（Ｒ）については、特に色度ｘが０．６８０より大きくなっているためＤＣＩ−Ｐ３規格よりも赤色の色度が良いことがわかる。発光素子５（Ｇ）については、特に色度ｙが０．７１０より大きくなっているためＤＣＩ−Ｐ３規格や、ＮＴＳＣ規格よりも緑色の色度が良いことがわかる。また、発光素子６（Ｂ）については、特に色度ｙが０．０６０より小さくなっているためＤＣＩ−Ｐ３規格よりも青色の色度が良いことがわかる。
【０３３５】
なお、本実施例の発光素子において、ＣＩＥ１９７６色度座標（ｕ’ｖ’色度座標）における色度は、以下の表８に示す通りである。
【０３３６】
【表８】
2018142535.tif 000013
【０３３７】
表８の結果に基づき、これらの色度（ｕ’，ｖ’）から算出したＢＴ．２０２０に対する面積比は、１００％、ＢＴ．２０２０のカバー率は９２％であった。
【０３３８】
なお、発光素子の色度と輝度における視野角依存性は、発光素子の膜厚に影響される。実施例２の発光素子の膜厚は、実施例１の発光素子と同様である。したがって、実施例２の発光素子を用いても、実施例１の発光素子を用いる場合と同等に、視野角が広く、広色域での表示が可能な表示装置を作製できると示唆される。
【０３３９】
≪発光素子の初期特性≫
発光素子４（Ｒ）の初期特性は、実施例１の発光素子１（Ｒ）の初期特性とほぼ同等であった。発光素子４（Ｒ）は、正孔注入層１９１１に用いる有機材料以外は発光素子１（Ｒ）と同じ構成であるため、初期特性への影響がほとんどなかったと考えられる。
【０３４０】
発光素子５（Ｇ）の初期特性は、実施例１の発光素子２（Ｇ）の初期特性とほぼ同等であった。発光素子５（Ｇ）も、正孔注入層１９１１に用いる有機材料以外は発光素子２（Ｇ）と同じ構成であるため、初期特性への影響がほとんどなかったと考えられる。
【０３４１】
次に、発光素子６（Ｂ）の電流−電圧特性を図２０に示す。図２０において、縦軸は電流（ｍＡ）を、横軸は電圧（Ｖ）を表す。図２０では、比較として、実施例１で作製した発光素子３（Ｂ）の電流−電圧特性も示す。
【０３４２】
図２０に示すように、発光素子６（Ｂ）は、発光素子３（Ｂ）に比べて、電流−電圧特性が良好であり、低電圧駆動が可能であることがわかった。
【０３４３】
発光素子６（Ｂ）は、正孔注入層１９１１に用いる有機材料に加えて、正孔輸送層１９１２の材料も、発光素子３（Ｂ）と異なる。ここで、正孔輸送層１９１２の厚さが厚いと、駆動電圧が上昇することがある。本実施例の発光素子６（Ｂ）は、正孔輸送層１９１２の材料を変えることで、発光素子３（Ｂ）に比べて駆動電圧を低くすることができた。
【０３４４】
≪発光素子の信頼性≫
次に、実施例１の発光素子１（Ｒ）、発光素子２（Ｇ）、及び発光素子３（Ｂ）、並びに、本実施例の発光素子４（Ｒ）、発光素子５（Ｇ）、及び発光素子６（Ｂ）の信頼性試験の結果を図２１に示す。図２１において、縦軸は初期輝度を１００％とした時の規格化輝度（％）を示し、横軸は素子の駆動時間（ｈ）を示す。信頼性試験は、室温で行い、標準光源Ｄ６５の色度での表示を想定して各発光素子の電流値を設定し、各発光素子を駆動した。発光素子１（Ｒ）の電流値は０．１２８ｍＡ、発光素子２（Ｇ）の電流値は０．１７６ｍＡ、発光素子３（Ｂ）の電流値は０．３２８ｍＡ、発光素子４（Ｒ）の電流値は０．１２８ｍＡ、発光素子５（Ｇ）の電流値は０．１５５ｍＡ、発光素子６（Ｂ）の電流値は０．３８９ｍＡとした。
【０３４５】
図２１において、発光素子１（Ｒ）と発光素子４（Ｒ）の輝度劣化曲線はほぼ重なっており、また、発光素子２（Ｇ）と発光素子５（Ｇ）の輝度劣化曲線はほぼ重なっていた。このように、正孔注入層１９１１に用いる有機材料を変更しても信頼性への影響がほとんど見られなかった。また、発光素子６（Ｂ）は、発光素子３（Ｂ）に比べて初期劣化が小さく、長寿命であることが明らかとなった。
【０３４６】
本実施例では、それぞれ、赤色、緑色、青色の発光を呈する発光素子を作製した。これら発光素子は、それぞれ異なる材料で発光層が形成されており、さらに、光路長の調整のために異なる厚さで正孔輸送層が形成されている。一方で、これら発光素子は、正孔注入層、電子輸送層、及び電子注入層が同じ材料を用いて同じ厚さで形成されており、各層を異なる構成で形成する場合に比べて、工程を削減できる組み合わせである。このように３つの発光素子は、ＥＬ層に共通の構成の層を多く有していても、広範な色再現性が得られた。
【０３４７】
さらに、本実施例では、実施例１の構成から、正孔注入層１９１１に用いる有機材料と、青色発光を呈する発光素子の正孔輸送層１９１２に用いる材料を変更することで、赤色発光を呈する発光素子と緑色発光を呈する発光素子の初期特性及び信頼性を維持しつつ、青色発光を呈する発光素子の駆動電圧の低下と、信頼性の向上を実現することができた。
【実施例３】
【０３４８】
本実施例では、本発明の一態様の表示装置に用いることができる発光素子の構造及び特性について、説明する。本実施例で説明する発光素子の構造を図１１に示し、具体的な構成について表９及び表１０に示す。なお、本実施例で用いる材料は全て既に構造式を示した材料である。
【０３４９】
【表９】
2018142535.tif 000014
【０３５０】
【表１０】
2018142535.tif 000015
【０３５１】
≪発光素子の作製≫
本実施例で説明する発光素子７は、主に赤色発光を呈する発光素子であり、発光素子７（Ｒ）と示す。また、発光素子８は、主に緑色発光を呈する発光素子であり、発光素子８（Ｇ）と示す。また、発光素子９は、主に青色発光を呈する発光素子であり、発光素子９（Ｂ）と示す。
【０３５２】
本実施例の発光素子には、マイクロキャビティ構造が適用されている。発光素子７及び発光素子８では、電極間の光学距離が１／２波長となるように調整し、発光素子９では、電極間の光学距離が１波長となるように調整した。
【０３５３】
表９及び表１０に示す通り、発光素子７（Ｒ）の正孔注入層１９１１の厚さ（Ｖ）と、発光素子８（Ｇ）の正孔注入層１９１１の厚さ（Ｗ）と、発光素子９（Ｂ）の正孔注入層１９１１の厚さ（Ｘ）と、の組み合わせが８通りある。さらに、３つの発光素子における第２の電極１９０３が有するＡｇとＭｇとを共蒸着して形成する層（以下、Ａｇ：Ｍｇ層ともいう）の厚さ（Ｙ）が３通りある。以上のことから、発光素子７（Ｒ）、発光素子８（Ｇ）、及び発光素子９（Ｂ）の組み合わせは、２４通りである。
【０３５４】
本実施例では、発光素子７（Ｒ）、発光素子８（Ｇ）、及び発光素子９（Ｂ）を用いて白色を表示する場合の消費電力、色域、及び色ずれを評価した。色域は、ＣＩＥ１９７６色度座標（ｕ’ｖ’色度座標）における色度から算出したＢＴ．２０２０に対する面積比により評価した。色ずれは、正面色度と正面から６０°傾いた方向の色度との色度差Δｕ’ｖ’により評価した。
【０３５５】
図２２（Ａ）、（Ｂ）、（Ｃ）に、各組み合わせにおける、消費電力、色域、色ずれの評価結果を示す。図２２（Ａ）、（Ｂ）から、Ａｇ：Ｍｇ層の厚さＹが大きくなるにつれ、消費電力が高くなるが、色域が広くなることがわかった。図２２（Ｃ）に示すように、いずれの組み合わせにおいても、正面色度と正面から６０°傾いた方向の色度との色度差Δｕ’ｖ’は概ね０．０５以下に抑えられており、本発明の一態様の効果が得られていることがわかった。
【符号の説明】
【０３５６】
１０Ａ    表示装置
１０Ｂ    表示装置
２２    マルチディスプレイ
２３    表示領域
２８    接着層
２９    基板
３１    絶縁層
３２    絶縁層
３３    絶縁層
３４    絶縁層
３５    絶縁層
４０    トランジスタ
４１    導電層
４２    半導体層
４２ａ    チャネル領域
４２ｂ    低抵抗領域
４３ａ    導電層
４３ｂ    導電層
４３ｃ    導電層
４５    導電層
４６    絶縁層
４９    トランジスタ
６０    発光素子
７４    絶縁層
７５    保護層
７５ａ    基板
７５ｂ    接着層
７６    接続体
１００    表示装置
１００ａ    表示装置
１００ｂ    表示装置
１００ｃ    表示装置
１００ｄ    表示装置
１０１    表示領域
１０１ａ    表示領域
１０１ｂ    表示領域
１０１ｃ    表示領域
１０１ｄ    表示領域
１０２    領域
１０９ａ    ＦＰＣ
１１０    透明導電膜
１１０Ｂ    光学調整層
１１０Ｇ    光学調整層
１１０Ｒ    光学調整層
１１０Ｙ    光学調整層
１１１    第１の電極
１１１ａ    導電膜
１１２    第２の電極
１１３Ｂ    ＥＬ層
１１３Ｇ    ＥＬ層
１１３Ｒ    ＥＬ層
１１３Ｙ    ＥＬ層
１１５Ｂ    発光素子
１１５Ｇ    発光素子
１１５Ｒ    発光素子
１１５Ｙ    発光素子
１１６Ｂ    発光
１１６Ｇ    発光
１１６Ｒ    発光
１１６Ｙ    発光
１１８Ｂ    レジスト膜
１１８Ｇ    レジスト膜
１１８Ｒ    レジスト膜
１１９    可視光を透過する領域
１１９ｂ    可視光を透過する領域
１１９ｃ    可視光を透過する領域
１１９ｄ    可視光を透過する領域
１２０    可視光を遮る領域
１２１    正孔注入層
１２２    正孔輸送層
１２２Ｂ    正孔輸送層
１２２Ｇ    正孔輸送層
１２２Ｒ    正孔輸送層
１２３Ｂ    発光層
１２３Ｇ    発光層
１２３Ｒ    発光層
１２４    電子輸送層
１２５    電子注入層
１３１    基板
１３２    基板
１３３Ｂ    発光素子
１３３Ｇ    発光素子
１３３Ｒ    発光素子
１３４    空間
１３５    トランジスタ
１３６    絶縁層
１３７    接着層
３７２    ＦＰＣ
３８１    表示部
３８２    駆動回路部
１９００    基板
１９０１    第１の電極
１９０２    ＥＬ層
１９０３    第２の電極
１９０４    光学調整層
１９１１    正孔注入層
１９１２    正孔輸送層
１９１３    発光層
１９１４    電子輸送層
１９１５    電子注入層
７０００    表示部
７００１    表示部
７１００    テレビジョン装置
７１０１    筐体
７１０３    スタンド
７１１１    リモコン操作機
７２００    ノート型パーソナルコンピュータ
７２１１    筐体
７２１２    キーボード
７２１３    ポインティングデバイス
７２１４    外部接続ポート
７３００    デジタルサイネージ
７３０１    筐体
７３０３    スピーカ
７３１１    情報端末機
７４００    デジタルサイネージ
７４０１    柱
７４１１    情報端末機
７５００    携帯情報端末
７５０１    筐体
７５０２    部材
７５０３    操作ボタン
７６００    携帯情報端末
７６０１    筐体
７６０２    ヒンジ
７６５０    携帯情報端末
７６５１    非表示部
７７００    携帯情報端末
７７０１    筐体
７７０３ａ    ボタン
７７０３ｂ    ボタン
７７０４ａ    スピーカ
７７０４ｂ    スピーカ
７７０５    外部接続ポート
７７０６    マイク
７７０９    バッテリ
７８００    携帯情報端末
７８０１    バンド
７８０２    入出力端子
７８０３    操作ボタン
７８０４    アイコン
７８０５    バッテリ
【図１】
2018142535.tif 000016
【図２】
2018142535.tif 000017
【図３】
2018142535.tif 000018
【図４】
2018142535.tif 000019
【図５】
2018142535.tif 000020
【図６】
2018142535.tif 000021
【図７】
2018142535.tif 000022
【図８】
2018142535.tif 000023
【図９】
2018142535.tif 000024
【図１０】
2018142535.tif 000025
【図１１】
2018142535.tif 000026
【図１２】
2018142535.tif 000027
【図１３】
2018142535.tif 000028
【図１４】
2018142535.tif 000029
【図１５】
2018142535.tif 000030
【図１６】
2018142535.tif 000031
【図１７】
2018142535.tif 000032
【図１８】
2018142535.tif 000033
【図１９】
2018142535.tif 000034
【図２０】
2018142535.tif 000035
【図２１】
2018142535.tif 000036
【図２２】
2018142535.tif 000037